(57)【要約】【課題】スズ触媒を含有せず、反応性の高い架橋可能なコンパウンドを提供する。【解決手段】式Ａ−［ＣＲ12−ＳｉＲa（ＯＲ2）3-a］xで示される化合物と、第５主族の少なくとも１つの塩基性元素を含む化合物であって、塩基性窒素を有する化合物及び塩基性リンを有する化合物からなる群から選択される化合物と、式Ｏ＝ＰＲ20q（ＯＨ）r（ＯＲ21）3-q-rで示されるリン含有酸及び／又は１つ以上のＰ−Ｏ−Ｐ結合を有する前記酸の縮合物及び式ＨＯＣ（＝Ｏ）Ｒ22で示されるカルボン酸からなる群から選択される酸と、式Ｘ−ＣＲ1′2−ＳｉＲ′bＹ3-bで示されるシラン及び／又はその部分加水分解物とを含有する硬化可能なコンパウンドによって解決される。【選択図】なし【特許請求の範囲】
【請求項１】
（Ａ）式
Ａ−［ＣＲ12−ＳｉＲa（ＯＲ2）3-a］x      （Ｉ）
［式中、
Ａは、窒素、リン、酸素、硫黄もしくはカルボニル基を介して結合される、ｘ価の有機基を意味し、
Ｒは、同一もしくは異なってよく、置換もしくは非置換の一価の炭化水素基を表し、
Ｒ1は、同一もしくは異なってよく、水素原子又は置換もしくは非置換の一価の炭化水素基を表し、
Ｒ2は、同一もしくは異なってよく、置換もしくは非置換の一価の炭化水素基を表し、
ｘは、１〜１０の整数であり、かつ
ａは、０、１もしくは２である］で示される化合物と、
（Ｂ）第５主族の少なくとも１つの塩基性元素を含む化合物であって、以下の（Ｂ１）及び（Ｂ２）
（Ｂ１）塩基性窒素を有する化合物
（Ｂ２）塩基性リンを有する化合物
からなる群から選択される化合物と、
（Ｃ）酸であって、以下の（Ｃ１）及び（Ｃ２）
（Ｃ１）式
Ｏ＝ＰＲ20q（ＯＨ）r（ＯＲ21）3-q-r      （ＩＩＩ）
で示されるリン含有酸及び／又は１つ以上のＰ−Ｏ−Ｐ結合を有する前記酸の縮合物
（Ｃ２）式
ＨＯＣ（＝Ｏ）Ｒ22      （ＩＶ）
［式中、
Ｒ20は、同一もしくは異なってよく、酸素原子によって中断されていてよい、置換もしくは非置換の炭化水素基を意味し、
Ｒ21は、同一もしくは異なってよく、水素原子又は、酸素原子によって中断されていてよい、置換もしくは非置換の炭化水素を意味し、
Ｒ22は、同一もしくは異なってよく、酸素原子によって中断されていてよい、置換もしくは非置換の炭化水素基を意味し、
ｑは、０、１もしくは２であり、
ｒは、１、２もしくは３であり、かつ
ｑ＋ｒは、１、２もしくは３である］で示されるカルボン酸
からなる群から選択される酸と、
（Ｄ）一般式
Ｘ−ＣＲ1′2−ＳｉＲ′bＹ3-b      （ＩＩ）
［式中、
Ｘは、窒素、リン、酸素、硫黄もしくはカルボニル基を介して結合される、一価の有機基を意味し、
Ｒ1′は、同一もしくは異なってよく、Ｒ1について示された意味を有し、
Ｒ′は、同一もしくは異なってよく、Ｒについて示された意味を有し、
Ｙは、同一もしくは異なってよく、加水分解可能な基を意味し、かつ
ｂは、０、１もしくは２である］で示されるシラン及び／又はその部分加水分解物と
を含有する硬化可能なコンパウンド。
【請求項２】
請求項１に記載の架橋可能なコンパウンドであって、基Ｒ1が、水素原子及び１〜２０個の炭素原子を有する炭化水素基であることを特徴とする、架橋可能なコンパウンド。
【請求項３】
請求項１又は２に記載の架橋可能なコンパウンドであって、基Ａが、ポリマー鎖として、ポリオキシアルキレン、例えばポリオキシエチレン、ポリオキシプロピレン、ポリオキシブチレン、ポリオキシテトラメチレン、ポリオキシエチレン−ポリオキシプロピレン−コポリマー及びポリオキシプロピレン−ポリオキシブチレン−コポリマー；炭化水素ポリマー、例えばポリイソブチレン及び、ポリイソブチレンとイソプレンとのコポリマー；ポリクロロプレン；ポリイソプレン；ポリウレタン；ポリエステル；ポリアミド；ポリアクリレート；ポリメタクリレート；ビニルポリマー及びポリカーボネートを有し、かつ
【化１】
2009057563.tif 000014
［式中、Ｒ′′は、同一もしくは異なってよく、水素原子又はＲについて示された意味を有する］を介して基−［ＣＲ12−ＳｉＲa（ＯＲ2）3-a］に結合されている、有機ポリマー基であることを特徴とする、架橋可能なコンパウンド。
【請求項４】
請求項１から３までのいずれか１項に記載の架橋可能なコンパウンドであって、式（Ｉ）の化合物（Ａ）が、それぞれ数平均として示される分子量２０００ｇ／モルから１０００００ｇ／モルまでを有することを特徴とする、架橋可能なコンパウンド。
【請求項５】
請求項１から４までのいずれか１項に記載の架橋可能なコンパウンドであって、成分（Ｂ）、（Ｃ）及び（Ｄ）からなる混合物が、７以下のｐＨ値を有することを特徴とする、架橋可能なコンパウンド。
【請求項６】
請求項１から５までのいずれか１項に記載の架橋可能なコンパウンドであって、成分（Ｂ１）が、式
ＮＲ113      （ＶＩＩＩ）
［式中、Ｒ11は、同一もしくは異なってよく、水素原子又は、非置換もしくはヒドロキシ基、ハロゲン原子、アミノ基、エーテル基、エステル基、エポキシ基、メルカプト基、シアノ基もしくは（ポリ）グリコール基で置換された炭化水素基を意味し、その際、前記（ポリ）グリコール基は、オキシエチレン単位及び／又はオキシプロピレン単位から構成されているが、但し、式（ＶＩＩＩ）において、多くても２つのＲ11は、水素原子の意味を有する］で示される化合物（Ｂ１１）及び脂環式アミンと、式
Ｒ12kＤlＳｉ（ＯＲ13）mＯ(4-k-l-m)/2      （ＩＸ）
［式中、
Ｒ12は、同一もしくは異なってよく、ＳｉＣ結合される、置換もしくは非置換の、塩基性窒素を含まない、一価の有機基を意味し、
Ｒ13は、同一もしくは異なってよく、水素原子又は置換もしくは非置換の炭化水素基を意味し、
Ｄは、同一もしくは異なってよく、Ｓｉ結合される、塩基性窒素を有する、一価の基を意味し、
ｋは、０、１、２もしくは３であり、
ｌは、０、１、２、３もしくは４であり、かつ
ｍは、０、１、２もしくは３であるが、但し、ｋ＋ｌ＋ｍからなる合計は、４以下であり、かつ１分子当たりに、少なくとも１つの基Ｄが存在している］で示される単位を有する、少なくとも１つの塩基性窒素を有する有機基を有する有機ケイ素化合物（Ｂ１２）と、式
（Ｒ142Ｎ）2−Ｃ＝ＮＲ15      （Ｘ）
［式中、Ｒ14は、同一もしくは異なってよく、水素原子又は、非置換もしくはヒドロキシ基、ハロゲン原子、アミノ基、エーテル基、エステル基、エポキシ基、メルカプト基、イミン基、イミド基もしくは（ポリ）グリコール基で置換された炭化水素基を意味し、その際、前記（ポリ）グリコール基は、オキシエチレン単位及び／又はオキシプロピレン単位から構成されており、Ｒ15は、水素原子又は置換もしくは非置換の炭化水素基を意味する］で示される化合物（Ｂ１３）とからなる群から選択される化合物であることを特徴とする、架橋可能なコンパウンド。
【請求項７】
請求項１から６までのいずれか１項に記載の架橋可能なコンパウンドであって、塩基性リンを有する化合物（Ｂ２）が、式
［Ｒ164Ｐ+］sＺs-      （ＸＩ）
［式中、
ｓは、１、２もしくは３であり、
Ｒ16は、同一もしくは異なってよく、１〜４０個の炭素原子を有する置換もしくは非置換の炭化水素基を意味し、
Ｚは、式
Ｏ＝ＰＲ17n（Ｏ-）m（ＯＲ18）3-n-m      （ＸＩＩ）
で示される基及び／又は１つ以上のＰ−Ｏ−Ｐ結合を有するその縮合物、又は式
-ＯＣ（＝Ｏ）Ｒ19      （ＸＩＩＩ）
で示される基であり、前記式中、
Ｒ17は、同一もしくは異なってよく、酸素原子によって中断されていてよい、置換もしくは非置換の炭化水素基を意味し、
Ｒ18は、同一もしくは異なってよく、水素原子又は、酸素原子によって中断されていてよい、置換もしくは非置換の炭化水素基を意味し、
Ｒ19は、同一もしくは異なってよく、酸素原子によって中断されていてよい、置換もしくは非置換の炭化水素基を意味し、
ｎは、０、１もしくは２であり、
ｍは、１、２もしくは３であり、かつ
ｍ＋ｎは、１、２もしくは３である］で示される化合物であることを特徴とする、架橋可能なコンパウンド。
【請求項８】
請求項１から７までのいずれか１項に記載の架橋可能なコンパウンドであって、該コンパウンドが、
（Ａ）式（Ｉ）の化合物、
（Ｂ）式（ＶＩＩＩ）及び／又は（ＩＸ）及び／又は（Ｘ）及び／又は（ＸＩ）の有機塩基、
（Ｃ）式（ＩＩＩ）及び／又は（ＩＶ）の有機酸、
（Ｄ）式（ＩＩ）のシラン、
（Ｉ）酸化防止剤、ＵＶ吸収剤及び立体障害アミンからなる群から選択される添加剤
を使用して製造されるものであることを特徴とする、架橋可能なコンパウンド。
【請求項９】
請求項１から８までのいずれか１項に記載の架橋可能なコンパウンドの製造方法において、全ての成分を任意の順序で互いに混合することを特徴とする方法。
【請求項１０】
請求項１から８までのいずれか１項に記載の架橋可能なコンパウンドの架橋によって製造される成形体。
【発明の詳細な説明】
【技術分野】
【０００１】
本発明は、水の排除下で貯蔵可能であり、室温で水が侵入した場合にエラストマーへと架橋可能な、有機酸と塩基性窒素もしくは塩基性リンとを有する有機ケイ素化合物を基礎とするコンパウンド、その製造方法並びに前記コンパウンドから製造される成形体に関する。
【背景技術】
【０００２】
水の排除下に貯蔵可能であり、室温で水が侵入した場合に加硫してエラストマーとなる１成分−シールコンパウンドは知られている。この製品は、大量に、例えば建設産業において使用される。この種の混合物のベースは、シリル基を末端基とするポリマーであり、これは反応性の置換基、例えばＯＨ基又は加水分解可能な基、例えばアルコキシ基を有する。通常は、係るコンパウンドは、硬化触媒、特にスズ化合物を含有する。ジブチルスズ化合物の表示義務は明らかに厳しくなっており、これによりスズ化合物からの置き換えの動きが一般に高まっている。
【０００３】
ＥＰ−Ｂ５３８８８１号においては、硬化触媒として有機酸とアミンとを含有するコンパウンドが記載されている。更に、ＥＰ−Ｂ１５２９０７１号においては、Ｎ−Ｃを介してポリマーマトリクスに結合されるシリル基を有するコンパウンドが記載されている。ＥＰ−Ａ１５５０７００号、ＥＰ−Ａ１６２４０２７号及びＥＰ−Ａ１６５９１５５号においては、硬化触媒として有機酸とアミンとを含有するコンパウンドが記載されている。しかしながら、前記のコンパウンドの反応性は、特別高くはない。
【０００４】
ＥＰ−Ａ１７３４０７９号においては、硬化触媒として有機酸とアミンとを含有するコンパウンドが記載されている。しかしながら、その場合に、ポリマー末端にある低反応性のγ−ポリシリル基を触媒するために、有機酸に対して、明らかにモル過剰の塩基性窒素を含む化合物を用いて作業される。
【０００５】
ＷＯ−Ａ２００７０８５６２０号及びＷＯ−Ａ２００７８５６０５号においては、硬化触媒として有機酸無水物とアミンとを含有するコンパウンドが記載されている。しかしながら、ここでも、アミノ基はモル過剰にあり、かつスズ触媒が添加されている。
【特許文献１】ＥＰ−Ｂ５３８８８１号
【特許文献２】ＥＰ−Ｂ１５２９０７１号
【特許文献３】ＥＰ−Ａ１５５０７００号
【特許文献４】ＥＰ−Ａ１６２４０２７号
【特許文献５】ＥＰ−Ａ１６５９１５５号
【特許文献６】ＥＰ−Ａ１７３４０７９号
【特許文献７】ＷＯ−Ａ２００７０８５６２０号
【特許文献８】ＷＯ−Ａ２００７８５６０５号
【発明の開示】
【発明が解決しようとする課題】
【０００６】
本発明の課題は、前記の従来技術の欠点を克服することであった。
【課題を解決するための手段】
【０００７】
本発明の対象は、
（Ａ）式
Ａ−［ＣＲ12−ＳｉＲa（ＯＲ2）3-a］x      （Ｉ）
［式中、
Ａは、窒素、リン、酸素、硫黄もしくはカルボニル基を介して結合される、ｘ価の有機基を意味し、
Ｒは、同一もしくは異なってよく、置換もしくは非置換の一価の炭化水素基を表し、
Ｒ1は、同一もしくは異なってよく、水素原子又は置換もしくは非置換の一価の炭化水素基を表し、
Ｒ2は、同一もしくは異なってよく、置換もしくは非置換の一価の炭化水素基を表し、
ｘは、１〜１０の整数であり、好ましくは１、２もしくは３であり、特に好ましくは１もしくは２であり、かつ
ａは、０、１もしくは２であり、好ましくは０もしくは１である］で示される化合物と、
（Ｂ）第５主族の少なくとも１つの塩基性元素を含む化合物であって、以下の（Ｂ１）及び（Ｂ２）
（Ｂ１）塩基性窒素を有する化合物
（Ｂ２）塩基性リンを有する化合物
からなる群から選択される化合物と、
（Ｃ）酸であって、以下の（Ｃ１）及び（Ｃ２）
（Ｃ１）式
Ｏ＝ＰＲ20q（ＯＨ）r（ＯＲ21）3-q-r      （ＩＩＩ）
で示されるリン含有酸及び／又は１つ以上のＰ−Ｏ−Ｐ結合を有する前記酸の縮合物
（Ｃ２）式
ＨＯＣ（＝Ｏ）Ｒ22      （ＩＶ）
［式中、
Ｒ20は、同一もしくは異なってよく、酸素原子によって中断されていてよい、置換もしくは非置換の炭化水素基を意味し、
Ｒ21は、同一もしくは異なってよく、水素原子又は、酸素原子によって中断されていてよい、置換もしくは非置換の炭化水素を意味し、
Ｒ22は、同一もしくは異なってよく、酸素原子によって中断されていてよい、置換もしくは非置換の炭化水素基を意味し、
ｑは、０、１もしくは２であり、
ｒは、１、２もしくは３であり、かつ
ｑ＋ｒは、１、２もしくは３である］で示されるカルボン酸
からなる群から選択される酸と、
（Ｄ）一般式
Ｘ−ＣＲ1′2−ＳｉＲ′bＹ3-b      （ＩＩ）
［式中、
Ｘは、窒素、リン、酸素、硫黄もしくはカルボニル基を介して結合される、一価の有機基を意味し、
Ｒ1′は、同一もしくは異なってよく、Ｒ1について示された意味を有し、
Ｒ′は、同一もしくは異なってよく、Ｒについて示された意味を有し、
Ｙは、同一もしくは異なってよく、加水分解可能な基を意味し、かつ
ｂは、０、１もしくは２である］で示されるシラン及び／又はその部分加水分解物と
を含有する硬化可能なコンパウンドである。
【０００８】
好ましくは、式（Ｉ）の化合物（Ａ）は、それぞれ数平均として示されて、２０００ｇ／モル〜１０００００ｇ／モル、特に好ましくは５０００ｇ／モル〜５００００ｇ／モルの分子量を有する。
【０００９】
好ましくは、成分（Ｂ）、（Ｃ）及び（Ｄ）からの混合物は、７以下のｐＨ値、特に好ましくは４〜７のｐＨ値、特に５〜７のｐＨ値を有する。
【００１０】
好ましくは、基Ｒは、１〜１８個の炭素原子を有する、置換もしくは非置換の一価の炭化水素基、特に好ましくはアルキル基、ビニル基、３，３，３−トリフルオロプロピ−１−イル基及びフェニル基、特にメチル基である。
【００１１】
基Ｒの例は、アルキル基、例えばメチル基、エチル基、ｎ−プロピル基、イソプロピル基、１−ｎ−ブチル基、２−ｎ−ブチル基、イソブチル基、ｔ−ブチル基、ｎ−ペンチル基、イソペンチル基、ネオペンチル基、ｔ−ペンチル基；ヘキシル基、例えばｎ−ヘキシル基；ヘプチル基、例えばｎ−ヘプチル基；オクチル基、例えばｎ−オクチル基及びイソオクチル基、例えば２，２，４−トリメチルペンチル基；ノニル基、例えばｎ−ノニル基；デシル基、例えばｎ−デシル基；ドデシル基、例えばｎ−ドデシル基；オクタデシル基；例えばｎ−オクタデシル基、シクロアルキル基、例えばシクロペンチル基、シクロヘキシル基、シクロヘプチル基及びメチルシクロヘキシル基；アルケニル基、例えばビニル基、１−プロペニル基及び２−プロペニル基；アリール基、例えばフェニル基、ナフチル基、アントリル基及びフェナントリル基；アルカリール基、例えばｏ−、ｍ−、ｐ−トリル基；キシリル基及びエチルフェニル基；及びアラルキル基、例えばベンジル基、α−及びβ−フェニルエチル基である。
【００１２】
置換された基Ｒの例は、ハロゲンアルキル基、例えば３，３，３−トリフルオロ−ｎ−プロピル基、２，２，２，２′，２′，２′−ヘキサフルオロイソプロピル基及びヘプタフルオロイソプロピル基、ハロゲンアリール基、例えばｏ−、ｍ−及びｐ−クロロフェニル基及び２−メトキシエチル基、２−メトキシプロピル基並びに２−（２−メトキシエトキシ）エチル基である。
【００１３】
基Ｒ1のための例は、水素原子、Ｒについて示された基並びに有機ポリマー基、例えばポリマー鎖としてポリオキシアルキレン、例えばポリオキシエチレン、ポリオキシプロピレン、ポリオキシブチレン、ポリオキシテトラメチレン、ポリオキシエチレン−ポリオキシプロピレン−コポリマー及びポリオキシプロピレン−ポリオキシブチレン−コポリマー；炭化水素ポリマー、例えばポリイソブチレン及び、ポリイソブチレンとイソプレンとのコポリマー；ポリクロロプレン；ポリイソプレン；ポリウレタン；ポリエステル；ポリアミド；ポリアクリレート；ポリメタクリレート；ビニルポリマー及びポリカーボネートを有する基である。
【００１４】
好ましくは、基Ｒ1は、水素原子及び、１〜２０個の炭素原子を有する炭化水素基、特に水素原子である。
【００１５】
基Ａは、有機ポリマー基であり、例えばまた以下に記載される基Ｘであってもよい。基Ａが有機ポリマー基である場合に、基Ｒ1は、好ましくは水素原子又は１〜２０個の炭素原子を有する炭化水素基である。基ＡがＸについて以下で示す意味を有する場合に、少なくとも１つの基Ｒ1は、有機ポリマー基である。
【００１６】
基Ａは、好ましくはポリマー鎖として、ポリオキシアルキレン、例えばポリオキシエチレン、ポリオキシプロピレン、ポリオキシブチレン、ポリオキシテトラメチレン、ポリオキシエチレン−ポリオキシプロピレン−コポリマー及びポリオキシプロピレン−ポリオキシブチレン−コポリマー；炭化水素ポリマー、例えばポリイソブチレン及び、ポリイソブチレンとイソプレンとのコポリマー；ポリクロロプレン；ポリイソプレン；ポリウレタン；ポリエステル；ポリアミド；ポリアクリレート；ポリメタクリレート；ビニルポリマー及びポリカーボネートを有し、かつ−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＨ−Ｃ（＝Ｏ）−、−Ｃ（＝Ｏ）−ＮＨ−、−Ｃ（＝Ｏ）−Ｏ−、−Ｏ−Ｃ（＝Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−、−ＮＲ′′−、−Ｐ（＝Ｏ）（ＯＲ′′）2−、−Ｏ−ＣＨ2−Ｃ（ＯＨ）Ｈ−ＣＨ2−ＮＲ′′−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−、−Ｏ−ＣＨ2−Ｃ（ＯＨ）Ｈ−ＣＨ2−Ｏ−、
【化１】
2009057563.tif 000002
［式中、Ｒ′′は、同一もしくは異なってよく、水素原子又はＲについて示された意味を有する］を介して基−［ＣＲ12−ＳｉＲa（ＯＲ2）3-a］に結合されている、有機ポリマー基である。
【００１７】
特に好ましくは、基Ａは、−Ｏ−Ｃ（＝Ｏ）−ＮＨ−、−Ｃ（＝Ｏ）−Ｏ−、−Ｏ−Ｃ（＝Ｏ）−Ｏ−、−Ｏ−、−Ｏ−ＣＨ2−Ｃ（ＯＨ）Ｈ−ＣＨ2−ＮＲ′′−、−Ｏ−ＣＨ2−Ｃ（ＯＨ）Ｈ−ＣＨ2−Ｓ−、−Ｏ−ＣＨ2−Ｃ（ＯＨ）Ｈ−ＣＨ2−Ｃ（＝Ｏ）−及び−Ｏ−ＣＨ2−Ｃ（ＯＨ）Ｈ−ＣＨ2−Ｏ−［式中、Ｒ′′は、同一もしくは異なってよく、水素原子又はＲについて示された意味を有する］を介して基−［ＣＲ12−ＳｉＲa（ＯＲ2）3-aに結合されている、ポリオキシアルキレン基及びポリアクリレート基、特にポリオキシアルキレン基である。
【００１８】
式Ａがポリオキシアルキレン基Ａ１である場合に、前記基は、有利には、式
−Ｒ7−Ｏ−      （Ｖ）
［式中、Ｒ7は、同一もしくは異なってよく、１〜１２個の炭素原子を有する、直鎖状もしくは分枝鎖状であってよい、置換もしくは非置換の二価の炭化水素基を意味する］で示される繰返単位を有する。
【００１９】
ポリオキシアルキレン基Ａ１は、それぞれ繰返単位の全体数に対して、好ましくは少なくとも５０％の、特に好ましくは少なくとも７０％の式（Ｖ）の繰返単位を有する。
【００２０】
式（Ｖ）の繰返単位に加えて、基Ａ１は、なおも、例えばアミド単位、尿素単位、ウレタン単位、チオウレタン単位、アルキレン単位、アリーレン単位、エステル単位、カーボネート単位、イミド単位もしくはイミン単位などの他の単位を有してよい。
【００２１】
基Ｒ7の例は、−ＣＨ2−、−ＣＨ2−ＣＨ2−、−ＣＨ2−ＣＨ（ＣＨ3）−、−ＣＨ2−ＣＨ2−ＣＨ2−、−ＣＨ2−ＣＨ（−ＣＨ2−ＣＨ3）−、−ＣＨ（ＣＨ3）−ＣＨ（ＣＨ3）−、−ＣＨ2−ＣＨ2−ＣＨ2−ＣＨ2−及び−ＣＨ2−Ｃ（ＣＨ3）2−である。
【００２２】
好ましくは、基Ｒ7は、１〜４個の炭素原子を有する、置換もしくは非置換の二価の炭化水素基、特に好ましくは、１〜４個の炭素原子を有する二価の炭化水素基、殊に好ましくは−ＣＨ2−ＣＨ2−及び−ＣＨ2−ＣＨ（ＣＨ3）−、特に−ＣＨ2−ＣＨ（ＣＨ3）−である。
【００２３】
基Ａがポリアクリレート基Ａ２である場合には、前記基は、好ましくは、式
−ＣＨ2−Ｃ（Ｒ8）（ＣＯＯＲ9）−      （ＶＩ）
［式中、
Ｒ8は、同一もしくは異なってよく、水素原子又はメチル基を意味し、かつ
Ｒ9は、同一もしくは異なってよく、置換もしくは非置換の一価の炭化水素基を意味する］で示される繰返単位を有する。
【００２４】
基Ａ２は、それぞれ繰返単位の全体数に対して、好ましくは少なくとも５０％の、特に好ましくは少なくとも７０％の式（ＶＩ）の繰返単位を有する。
【００２５】
式（ＶＩ）の繰返単位に加えて、基Ａ２は、なおも、例えばスチレン単位、ペルフルオロエチレン単位、マレイン酸単位又はそのモノエステル単位もしくはジエステル単位又はその誘導体、例えばマレイミド単位、フマル酸単位又はそのモノエステル単位もしくはジエステル単位、ニトリル単位、ビニルエステル単位、例えばビニルアセテート単位もしくはビニルラウレート単位、アルケン単位、例えばエチレン単位、プロピレン単位又はオクチレン単位、共役ジエン単位、例えばブタジエン単位又はイソプレン単位、塩化ビニル単位、塩化ビニレン単位、塩化アリル単位又はアリルアルコール単位などの他の基を有してよい。ポリマー化学において慣用の語法に従って、前記単位を、部分的に重合方法で使用されるモノマーにより命名する。これは当業者に公知である。
【００２６】
基Ｒ9のための例は、基Ｒについて示した例である。
【００２７】
好ましくは、基Ｒ9は、１〜３０個の炭素原子、特に有利には１〜２０個の炭素原子を有する、置換もしくは非置換の炭化水素基である。
【００２８】
式（ＶＩ）による繰返単位のための例は、以下の通りである：
【化２】
2009057563.tif 000003
【００２９】
特に、式（ＶＩ）の繰返単位としては、以下のものが好ましい：
【化３】
2009057563.tif 000004
【００３０】
好ましくは、基Ａ、特に好ましくはポリオキシアルキレン基Ａ１は、式
−ＮＲ10−Ｃ（＝Ｏ）−      （ＶＩＩ）
［式中、Ｒ10は、同一もしくは異なってよく、水素原子又は、置換もしくは非置換の一価の炭化水素基を意味する］で示される単位を有する。
【００３１】
基Ｒ10のための例は、水素原子及び基Ｒについて示した例である。
【００３２】
好ましくは、基Ｒ10は、水素原子又は１〜１２個の炭素原子を有する置換もしくは非置換の炭化水素基、特に有利には水素原子又は１〜６個の炭素原子を有する炭化水素基である。
【００３３】
基Ｒ2のための例は、基Ｒについて示した例である。
【００３４】
好ましくは、基Ｒ2は、１〜１２個の炭素原子を有するアルキル基、特に好ましくは１〜４個の炭素原子を有するアルキル基、特にメチル基及びエチル基である。
【００３５】
成分（Ａ）のための例は、直鎖状もしくは分枝鎖状であってよい、オルガニルオキシシリルメチル基を有する有機ポリマー、例えばポリアクリレート、ビニルポリマー、ポリウレタン及びポリグリコールである。前記ポリマーの製造は、公知法によって、例えば付加反応、例えばヒドロシリル化、マイケル付加、ディールス・アルダー付加、イソシアネートのエポキシもしくは活性水素を有する反応性基、例えばアミン基、アミド基、ヒドロキシル基もしくはメルカプト基への付加、エポキシの活性水素を有する反応性基、例えばアミン基、カルボニル基、フェノール基もしくはメルカプト基への付加並びにアジリジンのカルボニル基への付加又はビニルシランと有機二重結合を有するモノマーとの共重合あるいはビニルシランのビニルポリマーへのグラフト化によって実施することができる。それらの製造方法は、場合により互いに組み合わせてよい。
【００３６】
しかしながら、成分（Ａ）としては、シロキサンブロックと有機ポリマーからなるコポリマーを使用することもでき、それは、例えばＥＰ−Ｂ１ １３７０６０２号に記載され、本願の発明の詳細な説明に含まれる。
【００３７】
本発明により使用されるポリマー（Ａ）は、ホモポリマーでも、コポリマーでもよく、それぞれ直鎖状もしくは分枝鎖状であってよい。その際、成分（Ａ）は、基−［ＣＲ12−ＳｉＲa（ＯＲ2）3-a］をポリマー中の任意の位置に、例えば鎖中及び／又は末端に有してよい。
【００３８】
本発明により使用される成分（Ａ）のための更なる例は、式（Ｉ）で示され、その式中、ＡがＸの意味を有し、かつ少なくとも１つの基Ｒ1が、例えばポリアクリレート、ビニルポリマー、ポリウレタン及びポリグリコールなどの、直鎖状もしくは分枝鎖状であってよいポリマー性有機基を表す化合物であるが、それは好ましくはない。
【００３９】
本発明により使用される成分（Ａ）は、それぞれ２５℃で、有利には１００〜１００００００ｍＰａｓ、特に有利には１０００〜３５００００ｍＰａｓの粘度を有する。
【００４０】
成分（Ａ）は、商慣習の製品であるか、あるいは化学において通常の方法に従って製造できる。
【００４１】
好ましくは、成分（Ｂ１）は、式
ＮＲ113      （ＶＩＩＩ）
［式中、Ｒ11は、同一もしくは異なってよく、水素原子又は、非置換もしくはヒドロキシ基、ハロゲン原子、アミノ基、エーテル基、エステル基、エポキシ基、メルカプト基、シアノ基もしくは（ポリ）グリコール基で置換された炭化水素基を意味し、その際、前記（ポリ）グリコール基は、オキシエチレン単位及び／又はオキシプロピレン単位から構成されているが、但し、式（ＶＩＩＩ）において、多くても２つのＲ11は、水素原子の意味を有する］で示される化合物（Ｂ１１）及び脂環式アミン、例えばピペリジン及びモルホリンと、式
Ｒ12kＤlＳｉ（ＯＲ13）mＯ(4-k-l-m)/2      （ＩＸ）
［式中、
Ｒ12は、同一もしくは異なってよく、ＳｉＣ結合される、置換もしくは非置換の、塩基性窒素を含まない、一価の有機基を意味し、
Ｒ13は、同一もしくは異なってよく、水素原子又は置換もしくは非置換の炭化水素基を意味し、
Ｄは、同一もしくは異なってよく、Ｓｉ結合される、塩基性窒素を有する、一価の基を意味し、
ｋは、０、１、２もしくは３であり、
ｌは、０、１、２、３もしくは４であり、かつ
ｍは、０、１、２もしくは３であるが、但し、ｋ＋ｌ＋ｍからなる合計は、４以下であり、かつ１分子当たりに、少なくとも１つの基Ｄが存在している］で示される単位を有する、少なくとも１つの塩基性窒素を有する有機基を有する有機ケイ素化合物（Ｂ１２）と、式
（Ｒ142Ｎ）2−Ｃ＝ＮＲ15      （Ｘ）
［式中、Ｒ14は、同一もしくは異なってよく、水素原子又は、非置換もしくはヒドロキシ基、ハロゲン原子、アミノ基、エーテル基、エステル基、エポキシ基、メルカプト基、イミン基、イミド基もしくは（ポリ）グリコール基で置換された炭化水素基を意味し、その際、前記（ポリ）グリコール基は、オキシエチレン単位及び／又はオキシプロピレン単位から構成されており、
Ｒ15は、水素原子又は置換もしくは非置換の炭化水素基を意味する］で示される化合物（Ｂ１３）とからなる群から選択される化合物である。
【００４２】
基Ｒ11のための例は、Ｒについて示した、置換もしくは非置換の炭化水素基並びにアミノアルキル基、例えば３−アミノプロピル基、２−アミノプロピル基、６−アミノヘキシル基、２−アミノエチル基、２−、３−及び４−アミノ−シクロヘキシル基、Ｎ−ブチル−２−アミノエチル基及びＮ，Ｎ−ジメチル−２−アミノエチル基及びＮ，Ｎ−ジメチル−２−アミノエチル基、ヒドロキシアルキル基、例えば２−ヒドロキシエチル基並びに２つの置換基が結合して炭素原子の代わりに別の元素をなおも含んでよい環となる基のための例、例えば基−ＣＨ2−ＣＨ2−Ｏ−ＣＨ2−ＣＨ2−、−ＣＨ2−ＣＨ2−ＮＨ−ＣＨ2−ＣＨ2−、−ＣＨ2−ＣＨ2−ＣＨ2−ＣＨ2−ＣＨ2−、−ＣＨ2−ＣＨ2−ＮＨ−ＣＨ2−及び−ＣＨ2−ＣＨ2−ＣＨ2−ＣＨ2−である。
【００４３】
化合物（Ｂ１１）のための例は、ＣＨ3ＣＨ2（ＣＨ3）ＣＨＮＨ2、シクロ−Ｃ6Ｈ11ＮＨ2、（ＣＨ3ＣＨ2）2Ｎ（ＣＨ2）3ＮＨ2、（ＣＨ3（ＣＨ2）3）2Ｎ（ＣＨ2）3ＮＨ2、ＣＨ3ＣＨ2ＣＨ2ＣＨ2ＮＨ2、ＣＨ3（ＣＨ2）7ＮＨ2、（ＣＨ3）2ＣＨ（ＣＨ2）5ＮＨ2、（ＣＨ3ＣＨ2（ＣＨ3）ＣＨ）2ＮＨ、（シクロ−Ｃ6Ｈ11）2ＮＨ、（ＣＨ3ＣＨ2ＣＨ2ＣＨ2）2ＮＨ、（ＣＨ3（ＣＨ2）7）2ＮＨ、（（ＣＨ3）2ＣＨ（ＣＨ2）5）2ＮＨ、（ＣＨ3ＣＨ2ＣＨ2ＣＨ2）3Ｎ、（ＣＨ3（ＣＨ2）7）3Ｎ、（（ＣＨ3）2ＣＨ（ＣＨ2）5）3Ｎ、環式アミン、例えばピペリジン、ピペラジン、モルホリン、３−モルホリノ−プロピルアミン、イミダゾリジン及びピロリジンである。
【００４４】
基Ｒ11は、好ましくは１〜１８個の炭素原子を有する炭化水素基又は１〜１８個の炭素原子を有するアミノアルキル基であり、その際、メチル基、エチル基、ｎ−プロピル基、イソプロピル基、ｎ−ブチル基、イソブチル基、ｓ−ブチル基、２−エチルヘキシル基、シクロヘキシル基、１−メチルヘプチル基、ｎ−オクチル基、３−アミノプロピル基、２−アミノプロピル基、６−アミノヘキシル基、２−アミノエチル基、Ｎ，Ｎ−ジメチル−２−アミノエチル基及びＮ，Ｎ−ジブチル−２−アミノエチル基並びに基−ＣＨ2−ＣＨ2−Ｏ−ＣＨ2−ＣＨ2−、−ＣＨ2−ＣＨ2−ＮＨ−ＣＨ2−ＣＨ2−、−ＣＨ2−ＣＨ2−ＣＨ2−ＣＨ2−ＣＨ2−、−ＣＨ2−ＣＨ2−ＮＨ−ＣＨ2−及び−ＣＨ2−ＣＨ2−ＣＨ2−ＣＨ2−が特に好ましく、特にメチル基、エチル基、ｎ−ブチル基、３−アミノプロピル基、６−アミノヘキシル基、２−アミノエチル基、Ｎ，Ｎ−ジメチル−２−アミノエチル基及びＮ，Ｎ−ジブチル−２−アミノエチル基並びに基−ＣＨ2−ＣＨ2−Ｏ−ＣＨ2−ＣＨ2−、−ＣＨ2−ＣＨ2−ＮＨ−ＣＨ2−ＣＨ2−及び−ＣＨ2−ＣＨ2−ＣＨ2−ＣＨ2−ＣＨ2−である。
【００４５】
基Ｒ12のための例は、Ｒについて示した、置換もしくは非置換の炭化水素基のための例である。
【００４６】
基Ｒ12は、好ましくは、１〜１８個の炭素原子を有する炭化水素基であり、その際、メチル基、エチル基及びｎ−プロピル基が特に好ましく、特にメチル基である。
【００４７】
置換もしくは非置換の炭化水素基Ｒ13のための例は、基Ｒ2について示した例である。
【００４８】
基Ｒ13は、好ましくは水素原子及び、窒素及び酸素で置換されていてよい１〜１８個の炭素原子を有する炭化水素基であり、特に好ましくは水素原子及び、１〜３個の炭素原子を有する炭化水素基、特に水素原子、メチル基及びエチル基である。
【００４９】
基Ｄのための例は、式Ｈ2Ｎ（ＣＨ2）2−、Ｈ2Ｎ（ＣＨ2）3−、Ｈ2Ｎ（ＣＨ2）2ＮＨ（ＣＨ2）2−、Ｈ2Ｎ（ＣＨ2）2ＮＨ（ＣＨ2）3−、Ｈ2Ｎ（ＣＨ2）2ＮＨ（ＣＨ2）2ＮＨ（ＣＨ2）3−、Ｈ3ＣＮＨ（ＣＨ2）3−、Ｃ2Ｈ5ＮＨ（ＣＨ2）3−、Ｈ3ＣＮＨ（ＣＨ2）2−、Ｃ2Ｈ5ＮＨ（ＣＨ2）2−、Ｈ2Ｎ（ＣＨ2）4−、Ｈ2Ｎ（ＣＨ2）5−、Ｈ（ＮＨＣＨ2ＣＨ2）3−、Ｃ4Ｈ9ＮＨ（ＣＨ2）2ＮＨ（ＣＨ2）2−、シクロ−Ｃ6Ｈ11ＮＨ（ＣＨ2）3−、シクロ−Ｃ6Ｈ11ＮＨ（ＣＨ2）2−、（ＣＨ3）2Ｎ（ＣＨ2）3−、（ＣＨ3）2Ｎ（ＣＨ2）2−、（Ｃ2Ｈ5）2Ｎ（ＣＨ2）3−、シクロ−Ｃ6Ｈ11ＮＨ−、ＣＨ3ＣＨ2ＣＨ（ＣＨ3）ＮＨ−及び（Ｃ2Ｈ5）2Ｎ（ＣＨ2）2−の基である。
【００５０】
好ましくは、基Ｄは、Ｈ2Ｎ（ＣＨ2）3−、Ｈ2Ｎ（ＣＨ2）2ＮＨ（ＣＨ2）3−、Ｈ3ＣＮＨ（ＣＨ2）3−、Ｃ2Ｈ5ＮＨ（ＣＨ2）3−、シクロ−Ｃ6Ｈ11ＮＨ−、ＣＨ3ＣＨ2ＣＨ（ＣＨ3）ＮＨ−及びシクロ−Ｃ6Ｈ11ＮＨ（ＣＨ2）3−基であり、その際、Ｈ2Ｎ（ＣＨ2）3−、Ｈ2Ｎ（ＣＨ2）2ＮＨ（ＣＨ2）3−及びシクロ−Ｃ6Ｈ11ＮＨ（ＣＨ2）3−基が特に好ましい。
【００５１】
本発明により使用される有機ケイ素化合物（Ｂ１２）は、シラン、すなわち式（ＩＸ）で示されｋ＋ｌ＋ｍが４である化合物であっても、シロキサン、すなわち式（ＩＸ）で示されｋ＋ｌ＋ｍが３以下である単位を含む化合物であってもよい。本発明により使用される有機ケイ素化合物がオルガノポリシロキサンである場合には、式（ＩＸ）の単位からなるものが好ましい。
【００５２】
式（ＩＸ）の単位を含む有機ケイ素化合物がシランである場合には、ｋは好ましくは０、１もしくは２であり、特に好ましくは０もしくは１であり、ｌは好ましくは１もしくは２であり、特に好ましくは１であり、かつｍは好ましくは１、２もしくは３であり、特に好ましくは２もしくは３であるが、但し、ｋ＋ｌ＋ｍの合計は４である。
【００５３】
本発明により場合により使用される式（ＩＸ）のシランのための例は、Ｈ2Ｎ（ＣＨ2）3−Ｓｉ（ＯＣＨ3）3、Ｈ2Ｎ（ＣＨ2）3−Ｓｉ（ＯＣ2Ｈ5）3、Ｈ2Ｎ（ＣＨ2）3−Ｓｉ（ＯＣＨ3）2ＣＨ3、Ｈ2Ｎ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣ2Ｈ5）3、Ｈ2Ｎ（ＣＨ2）2ＮＨ（ＣＨ2）3−Ｓｉ（ＯＣＨ3）2ＣＨ3、Ｈ2Ｎ（ＣＨ2）2ＮＨ（ＣＨ2）3−Ｓｉ（ＯＣ2Ｈ5）2ＣＨ3、（ＣＨ3）3Ｓｉ−ＮＨ−Ｓｉ（ＣＨ3）3、Ｈ2Ｎ（ＣＨ2）2ＮＨ（ＣＨ2）3−Ｓｉ（ＯＨ）3、Ｈ2Ｎ（ＣＨ2）2ＮＨ（ＣＨ2）3−Ｓｉ（ＯＨ）2ＣＨ3、Ｈ2Ｎ（ＣＨ2）2ＮＨ（ＣＨ2）2ＮＨ（ＣＨ2）3−Ｓｉ（ＯＣＨ3）3、Ｈ2Ｎ（ＣＨ2）2ＮＨ（ＣＨ2）2ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣ2Ｈ5）2ＣＨ3、シクロ−Ｃ6Ｈ11ＮＨ（ＣＨ2）3−Ｓｉ（ＯＨ）3、シクロ−Ｃ6Ｈ11ＮＨ（ＣＨ2）3−Ｓｉ（ＯＨ）2ＣＨ3、（ＣＨ3）2Ｓｉ（ＮＨＣＨ（ＣＨ3）ＣＨ2ＣＨ3）2、（シクロ−Ｃ6Ｈ11ＮＨ）3Ｓｉ−ＣＨ3、（ＣＨ3ＣＨ2（ＣＨ3）ＣＨＮＨ）3Ｓｉ−ＣＨ3、ＨＮ（（ＣＨ2）3−Ｓｉ（ＯＣＨ3）3）2及びＨＮ（（ＣＨ2）3−Ｓｉ（ＯＣ2Ｈ5）3）2並びにそれらの部分加水分解物であり、その際、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣ2Ｈ5）3、Ｈ2Ｎ（ＣＨ2）2ＮＨ（ＣＨ2）3−Ｓｉ（ＯＣＨ3）2ＣＨ3、Ｈ2Ｎ（ＣＨ2）2ＮＨ（ＣＨ2）3−Ｓｉ（ＯＣ2Ｈ5）2ＣＨ3、Ｈ2Ｎ（ＣＨ2）2ＮＨ（ＣＨ2）3−Ｓｉ（ＯＨ）3、Ｈ2Ｎ（ＣＨ2）2ＮＨ（ＣＨ2）3−Ｓｉ（ＯＨ）2ＣＨ3、シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣ2Ｈ5）3、シクロ−Ｃ6Ｈ11ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣ2Ｈ5）2ＣＨ3、シクロ−Ｃ6Ｈ11ＮＨ（ＣＨ2）3−Ｓｉ（ＯＨ）3並びにシクロ−Ｃ6Ｈ11ＮＨ（ＣＨ2）3−Ｓｉ（ＯＨ）2ＣＨ3が好ましく、Ｈ2Ｎ（ＣＨ2）2ＮＨ（ＣＨ2）3−Ｓｉ（ＯＣＨ3）3、Ｈ2Ｎ（ＣＨ2）2ＮＨ（ＣＨ2）3−Ｓｉ（ＯＣＨ3）2ＣＨ3、シクロ−Ｃ6Ｈ11ＮＨ（ＣＨ2）3−Ｓｉ（ＯＣＨ3）3、シクロ−Ｃ6Ｈ11ＮＨ（ＣＨ2）3−Ｓｉ（ＯＣＨ3）2ＣＨ3、Ｎ2Ｈ（ＣＨ2）2ＮＨ（ＣＨ2）3−Ｓｉ（ＯＨ）3及びＨ2Ｎ（ＣＨ2）2ＮＨ（ＣＨ2）3−Ｓｉ（ＯＨ）2ＣＨ3並びにそれぞれそれらの部分加水分解物が特に好ましい。
【００５４】
式（ＩＸ）の単位を含む有機ケイ素化合物がオルガノポリシロキサンである場合に、ｋの平均値は好ましくは０．５〜２．５であり、特に好ましくは１．４〜２．０であり、ｌの平均値は好ましくは０．０１〜１．０であり、特に好ましくは０．０１〜０．６であり、かつｍの平均値は０〜２．０であり、特に好ましくは０〜０．２であるが、但し、ｋ、ｌ及びｍの合計は３以下である。
【００５５】
本発明により場合により使用される式（ＩＸ）の単位を含むシロキサンのための例は、
【化４】
2009057563.tif 000005
である。
【００５６】
基Ｒ14のための例は、Ｒについて示された、置換もしくは非置換の炭化水素のための例、水素原子並びにアミノイミド基、例えばアミノイミド基及びＮ，Ｎ−ジメチルアミノイミド基である。
【００５７】
基Ｒ14は、好ましくは、水素原子、１〜１８個の炭素原子を有する炭化水素基又は１〜１８個の炭素原子を有するアミノイミド基であり、その際、水素原子、メチル基、イソプロピル基、フェニル基、オルト−トリル基、アミノイミド基及びＮ，Ｎ−ジメチルアミノイミド基が特に好ましく、特に水素原子、メチル基及びフェニル基である。
【００５８】
基Ｒ15のための例は、水素原子及び、Ｒについて示した置換もしくは非置換の炭化水素基のための例である。
【００５９】
基Ｒ15は、好ましくは水素原子及び、１〜１８個の炭素原子を有する置換もしくは非置換の炭化水素基であり、その際、水素原子、シアノ基、３−（トリメトキシシリルプロピルオキシ）−２−ヒドロキシプロピル基及びトリメトキシシリルプロピル基が特に好ましく、特に水素原子である。
【００６０】
化合物（Ｂ１３）のための例は、１，３−ジフェニルグアニジン、１，３−ジ−ｏ−トリルグアニジン、１，３−ジイソプロピルグアニジン、１，３−ジメチルグアニジン、ジシアノジアミド、１，１，３，３−テトラメチルグアニジン、（１，１，３，３−テトラメチルグアニジル）プロピルトリメトキシシラン、［（１，１，３，３−テトラメチルグアニジル）プロピル］メチルジメトキシシラン、１−ｏ−トリル−ビグアニジン又は１，１，５，５−テトラメチルビグアニジンである。
【００６１】
好ましくは、成分（Ｂ１）は、
【化５】
2009057563.tif 000006
であり、その際、特に好ましくは、
【化６】
2009057563.tif 000007
である。
【００６２】
成分（Ｂ１）は、商慣習の製品であるか、あるいは化学において通常の方法に従って製造できる。
【００６３】
好ましくは、塩基性リンを有する化合物（Ｂ２）は、式
［Ｒ164Ｐ+］sＺs-      （ＸＩ）
［式中、
ｓは、１、２もしくは３であり、
Ｒ16は、同一もしくは異なってよく、１〜４０個の炭素原子を有する置換もしくは非置換の炭化水素基を意味し、
Ｚは、式
Ｏ＝ＰＲ17n（Ｏ-）m（ＯＲ18）3-n-m      （ＸＩＩ）
で示される基及び／又は１つ以上のＰ−Ｏ−Ｐ結合を有するその縮合物、又は式
-ＯＣ（＝Ｏ）Ｒ19      （ＸＩＩＩ）
で示される基であり、前記式中、
Ｒ17は、同一もしくは異なってよく、酸素原子によって中断されていてよい、置換もしくは非置換の炭化水素基を意味し、
Ｒ18は、同一もしくは異なってよく、水素原子又は、酸素原子によって中断されていてよい、置換もしくは非置換の炭化水素基を意味し、
Ｒ19は、同一もしくは異なってよく、酸素原子によって中断されていてよい、置換もしくは非置換の炭化水素基を意味し、
ｎは、０、１もしくは２であり、
ｍは、１、２もしくは３であり、かつ
ｍ＋ｎは、１、２もしくは３である］で示される化合物である。
【００６４】
基Ｒ16のための例は、基Ｒについて上述した基である。
【００６５】
好ましくは、基Ｒ16は、１〜２０個の炭素原子を有する置換もしくは非置換の炭化水素基、特に好ましくは１〜１６個の炭素原子を有する炭化水素基、特に１〜８個の炭素原子を有する炭化水素基である。
【００６６】
基Ｒ17のための例は、基Ｒについて示される炭化水素基のための例であってハロゲン原子、アミノ基、エーテル基、エステル基、エポキシ基、メルカプト基、シアノ基、（ポリ）グリコール基、基−Ｃ（Ｏ）Ｏ-、−Ｐ（Ｏ）（Ｒ23）Ｏ-、−Ｐ（Ｏ）（ＯＲ23）Ｏ-、−Ｃ（Ｏ）ＯＨ、−Ｃ（Ｏ）ＯＲ23、−Ｐ（Ｏ）（Ｒ23）ＯＨもしくは−Ｐ（Ｏ）（ＯＲ23）ＯＨで置換されていてよく、かつ／又は酸素原子によって中断されていてよいものであり、その際、Ｒ23は、それぞれ同一もしくは異なってよく、Ｒ16について示された意味を有し、例えば４−カルボン酸シクロヘキシル基、シクロヘキシル−４−カーボネート基、Ｏ−エチル−シクロヘキシル−４−カーボネート基、１１−カルボン酸ウンデシル基、１１−ウンデカノエート基、Ｏ−イソオクチル−１１−ウンデカノエート基、ラウリル−ジエチレングリコレートメチル基、４−ノニルフェニルペンタエチレングリコレートメチル基、オレイルエーテルヘキサエチレングリコレートメチル基又は４−ｔ−ブチルフェニルエーテルオリゴエチレングリコレートメチル基などの基である。
【００６７】
好ましくは、基Ｒ17は、ハロゲン原子、アミノ基、エーテル基、エステル基、エポキシ基、メルカプト基、シアノ基、（ポリ）グリコール基、基−Ｃ（Ｏ）Ｏ-、−Ｐ（Ｏ）（Ｒ23）Ｏ-、−Ｐ（Ｏ）（ＯＲ23）Ｏ-、−Ｃ（Ｏ）ＯＨ、−Ｃ（Ｏ）ＯＲ23、−Ｐ（Ｏ）（Ｒ23）ＯＨもしくは−Ｐ（Ｏ）（ＯＲ23）ＯＨで置換されていてよい１〜５０個の炭素原子を有する炭化水素基であって酸素原子によって中断されていてよい基であり、特に好ましくは１〜３０個の炭素原子を有する炭化水素基であり、特に１〜２０個の炭素原子を有する炭化水素基であり、その際、Ｒ23は、それぞれ同一もしくは異なってよく、Ｒ16について示された意味を有する。
【００６８】
基Ｒ19のための例は、基Ｒ17について示された例である。
【００６９】
好ましくは、基Ｒ19は、ハロゲン原子、アミノ基、エーテル基、エステル基、エポキシ基、メルカプト基、シアノ基、（ポリ）グリコール基、基−Ｃ（Ｏ）Ｏ-、−Ｐ（Ｏ）（Ｒ23）Ｏ-、−Ｐ（Ｏ）（ＯＲ23）Ｏ-、−Ｃ（Ｏ）ＯＨ、−Ｃ（Ｏ）ＯＲ23、−Ｐ（Ｏ）（Ｒ23）ＯＨもしくは−Ｐ（Ｏ）（ＯＲ23）ＯＨで置換されていてよい１〜５０個の炭素原子を有する炭化水素基であって酸素原子によって中断されていてよいもの、特に好ましくは、１〜５０個の炭素原子を有する炭化水素基であって酸素原子によって中断されていてよく、かつ／又は基−Ｃ（Ｏ）ＯＲ23、−Ｃ（Ｏ）Ｏ-もしくは−Ｃ（Ｏ）ＯＨで置換されていてよい基であり、特に１〜２０個の炭素原子を有する炭化水素基であって、酸素原子によって中断されていてよく、かつ／又は基−Ｃ（Ｏ）ＯＲ23、−Ｃ（Ｏ）Ｏ-もしくは−Ｃ（Ｏ）ＯＨで置換されていてよい基であり、その際、Ｒ23は、それぞれ同一もしくは異なってよく、Ｒ16について示された意味を有する。
【００７０】
基Ｒ18のための例は、水素原子、基Ｒ16について示される例並びにラウリルジエチレングリコレートエチル基、４−ノニルフェニルペンタエチレングリコレートエチル基、オレイルエーテルヘキサエチレングリコレートエチル基又は４−ｔ−ブチルフェニルエーテルオリゴエチレングリコレートエチル基である。
【００７１】
好ましくは、基Ｒ18は、水素原子及び、１〜５０個の炭素原子を有する置換もしくは非置換の炭化水素基であって酸素原子によって中断されていてよい基であり、特に好ましくは水素原子、１〜２０個の炭素原子を有する炭化水素基又は１〜４０個の炭素原子を有する炭化水素基であって酸素原子によって中断されている基であり、特に水素原子又は１〜１６個の炭素原子を有する炭化水素基である。
【００７２】
好ましくは、ｓは、１もしくは２であり、特に好ましくは、ｓは、１である。
【００７３】
好ましくは、アニオンＺは、４〜３１個の炭素原子を有するアシレート基、４〜３０個の炭素原子を有するホスフェート基、２〜１５個の炭素原子を有するハイドロジェンホスフェート基、２〜１５個の炭素原子を有するホスホネート基、２〜１５個の炭素原子を有するハイドロジェンホスホネート基又は４〜３０個の炭素原子を有するホスフィネート基である。
【００７４】
特に好ましくは、アニオンＺは、６〜２５個の炭素原子を有するアシレート基、６〜２０個の炭素原子を有するホスフェート基、４〜１０個の炭素原子を有するハイドロフェンホスフェート基、２〜１２個の炭素原子を有するホスホネート基、２〜１２個の炭素原子を有するハイドロジェンホスホネート基、及び６〜２４個の炭素原子を有するホスフィネート基である。
【００７５】
特に、アニオンＺは、２〜２５個の炭素原子を有するアシレート基、２〜１０個の炭素原子を有するホスホネート基、２〜１０個の炭素原子を有するハイドロジェンホスホネート基又は８〜２０個の炭素原子を有するホスフィネート基である。
【００７６】
殊に好ましくは、アニオンＺは、アシレート基又はホスフィネート基である。
【００７７】
化合物（Ｂ２）のための例は、
テトラ−ｎ−ブチルホスホニウム ビス（２，４，４−トリメチルペンチル）ホスフィネート、トリ−ｎ−ブチルメチルホスホニウム ビス（２，４，４−トリメチルペンチル）ホスフィネート、トリ−ｎ−ヘキシルテトラデシルホスホニウム ビス（２，４，４−トリメチルペンチル）ホスフィネート、テトラ−ｎ−ブチルホスホニウム オクチルハイドロジェンホスホネート、ビス（テトラ−ｎ−ブチルホスホニウム）オクチルホスホネート、テトラ−ｎ−ブチルホスホニウム ビニルハイドロジェンホスホネート、ビス（テトラ−ｎ−ブチルホスホニウム）ビニルホスホネート、テトラ−ｎ−ブチルホスホニウム ラウリルハイドロジェンホスホネート、ビス（テトラ−ｎ−ブチルホスホニウム）ラウリルホスホネート、トリ−ｎ−ブチルメチルホスホニウム オクチルハイドロジェンホスホネート、ビス（トリ−ｎ−ブチルメチルホスホニウム）オクチルホスホネート、トリ−ｎ−ヘキシル−ｎ−テトラデシルホスホニウム オクチルハイドロジェンホスホネート、ビス（トリ−ｎ−ヘキシル−ｎ−テトラデシルホスホニウム）オクチルホスホネート、テトラ−ｎ−ブチルホスホニウム ビス（２−エチルヘキシル）ホスフェート、テトラ−ｎ−ブチルホスホニウム ジオクチルホスフェート、トリ−ｎ−ブチルメチルホスホニウム ジブチルホスフェート、トリエチルメチルホスホニウム ジブチルホスフェート、テトラフェニルホスホニウム ジブチルホスフェート、テトラ−ｎ−ブチルホスホニウム ジ（エチルエトキシレート−ラウリルエーテル）ホスフェート、ジ−ｎ−ブチルジメチルホスホニウム ジメチルホスフェート、ジシクロヘキシルジメチルホスホニウム ジメチルホスフェート、ジイソブチルジメチルホスホニウム ジメチルホスフェート、トリ−ｎ−ブチルメチルホスホニウム ビス（２−エチルヘキシル）ホスフェート、トリ−ｎ−ヘキシル−ｎ−テトラデシルホスホニウム ジオクチルホスフェート、テトラ−ｎ−ブチルホスホニウム オクチルハイドロジェンホスフェート、ビス（テトラ−ｎ−ブチルホスホニウム）オクチルホスフェート、テトラ−ｎ−ブチルホスホニウム（２−エチルヘキシル）ハイドロジェンホスフェート、ビス（テトラ−ｎ−ブチルホスホニウム） ２−エチルヘキシルホスフェート、テトラ−ｎ−ブチルホスホニウム ブチルハイドロジェンホスフェート、ビス（テトラ−ｎ−ブチルホスホニウム）ブチルホスフェート、テトラ−ｎ−ブチルホスホニウム ラウリルハイドロジェンホスフェート、ビス（テトラ−ｎ−ブチルホスホニウム）ラウリルホスフェート、トリ−ｎ−ブチルメチルホスホニウム オクチルハイドロジェンホスフェート、ビス（トリ−ｎ−ブチルメチルホスホニウム）オクチルホスフェート、トリ−ｎ−ヘキシルテトラデシルホスホニウム オクチルハイドロジェンホスフェート、ビス（トリ−ｎ−ヘキシルテトラデシルホスホニウム）オクチルホスフェート、テトラ−ｎ−ブチルホスホニウム ｎ−オクトエート、テトラ−ｎ−ブチルホスホニウム ２−エチル−ヘキサノエート、テトラ−ｎ−ブチルホスホニウム ネオデカノエート、テトラ−ｎ−ブチルホスホニウム モノメチル−アジペート、テトラ−ｎ−ブチルホスホニウム モノイソブチル−スクシネート、トリフェニルビニルホスホニウム ネオデカノエート、テトラフェニルホスホニウム ネオデカノエート、テトラ−ｎ−ブチルホスホニウム アセテート、テトラ−ｎ−ブチルホスホニウム グリコレート−エトキシレート−ラウリルエーテル、ビス（テトラ−ｎ−ブチルホスホニウム）シクロヘキシルジカーボネート、テトラ−ｎ−ブチルホスホニウム シクロヘキシルハイドロジェンカーボネート、ビス（テトラ−ｎ−ブチルホスホニウム）ドデカンジオネート、テトラ−ｎ−ブチルホスホニウム ハイドロジェンドデカノエート、トリ−ｎ−ブチルメチルホスホニウム ｎ−オクトエート、テトラメチルホスホニウム ｎ−オクトエート、トリエチルメチルホスホニウム ｎ−オクトエート、トリ−ｎ−ブチルメチルホスホニウム ｎ−オクトエート、トリ−ｎ−ヘキシル−ｎ−テトラデシルホスホニウム ｎ−オクトエート及びトリ−ｎ−ヘキシル−ｎ−テトラデシルホスホニウム デカノエートである。
【００７８】
好ましくは、化合物（Ｂ２）は、
テトラ−ｎ−ブチルホスホニウム ビス（２，４，４−トリメチルペンチル）ホスフィネート、トリ−ｎ−ブチルメチルホスホニウム ビス（２，４，４−トリメチルペンチル）ホスフィネート、テトラ−ｎ−ブチルホスホニウム オクチルハイドロジェンホスホネート、ビス（テトラ−ｎ−ブチルホスホニウム）オクチルホスホネート、テトラ−ｎ−ブチルホスホニウム ビニルハイドロジェンホスホネート、ビス（テトラ−ｎ−ブチルホスホニウム）ビニルホスホネート、テトラ−ｎ−ブチルホスホニウム ラウリルハイドロジェンホスホネート、ビス（テトラ−ｎ−ブチルホスホニウム）ラウリルホスホネート、トリ−ｎ−ブチルメチルホスホニウム オクチルハイドロジェンホスホネート、ビス（トリ−ｎ−ブチルメチルホスホニウム）オクチルホスホネート、テトラ−ｎ−ブチルホスホニウム ビス（２−エチルヘキシル）ホスフェート、テトラ−ｎ−ブチルホスホニウム ジオクチルホスフェート、トリ−ｎ−ブチルメチルホスホニウム ジブチルホスフェート、トリエチルメチルホスホニウム ジブチルホスフェート、トリ−ｎ−ブチルメチルホスホニウム ビス（２−エチルヘキシル）ホスフェート、テトラ−ｎ−ブチルホスホニウム オクチルハイドロジェンホスフェート、ビス（テトラ−ｎ−ブチルホスホニウム）オクチルホスフェート、テトラ−ｎ−ブチルホスホニウム （２−エチルヘキシル）ハイドロジェンホスフェート、ビス（テトラ−ｎ−ブチルホスホニウム） ２−エチルヘキシルホスフェート、テトラ−ｎ−ブチルホスホニウム ブチルハイドロジェンホスフェート、ビス（テトラ−ｎ−ブチルホスホニウム）ブチルホスフェート、テトラ−ｎ−ブチルホスホニウム ラウリルハイドロジェンホスフェート、ビス（テトラ−ｎ−ブチルホスホニウム）ラウリルホスフェート、トリ−ｎ−ブチルメチルホスホニウム オクチルハイドロジェンホスフェート、ビス（トリ−ｎ−ブチルメチルホスホニウム）オクチルホスフェート、テトラ−ｎ−ブチルホスホニウム アセテート、テトラ−ｎ−ブチルホスホニウム ｎ−オクトエート、テトラ−ｎ−ブチルホスホニウム ２−エチル−ヘキサノエート、テトラ−ｎ−ブチルホスホニウム ネオデカノエート、テトラ−ｎ−ブチルホスホニウム モノメチル−アジペート、テトラ−ｎ−ブチルホスホニウム モノイソブチル−スクシネート、テトラ−ｎ−ブチルホスホニウム グリコレート−エトキシレート−ラウリルエーテル、ビス（テトラ−ｎ−ブチルホスホニウム）シクロヘキシルジカーボネート、テトラ−ｎ−ブチルホスホニウム シクロヘキシルハイドロジェンカーボネート、ビス（テトラ−ｎ−ブチルホスホニウム）ドデカンジオネート、テトラ−ｎ−ブチルホスホニウム ハイドロジェンドデカノエート、トリ−ｎ−ブチルメチルホスホニウム ｎ−オクトエート、テトラメチルホスホニウム ｎ−オクトエート、トリエチルメチルホスホニウム ｎ−オクトエート及びトリ−ｎ−ブチルメチルホスホニウム ｎ−オクトエートであり、特に好ましくは、
テトラ−ｎ−ブチルホスホニウム ビス（２，４，４−トリメチルペンチル）−ホスフィネート、トリ−ｎ−ブチルメチルホスホニウム ビス（２，４，４−トリメチルペンチル）−ホスフィネート、テトラ−ｎ−ブチルホスホニウム オクチルハイドロジェンホスホネート、ビス（テトラ−ｎ−ブチルホスホニウム）オクチルホスホネート、トリ−ｎ−ブチルメチルホスホニウム オクチルハイドロジェンホスホネート、ビス（トリ−ｎ−ブチルメチルホスホニウム）オクチルホスホネート、テトラ−ｎ−ブチルホスホニウム ビス（２−エチルヘキシル）ホスフェート、テトラ−ｎ−ブチルホスホニウム ジオクチルホスフェート、トリ−ｎ−ブチルメチルホスホニウム ジブチルホスフェート、トリエチルメチルホスホニウム ジブチルホスフェート、トリ−ｎ−ブチルメチルホスホニウム ビス（２−エチルヘキシル）−ホスフェート、テトラ−ｎ−ブチルホスホニウム オクチルハイドロジェンホスフェート、ビス（テトラ−ｎ−ブチルホスホニウム）オクチルホスフェート、テトラ−ｎ−ブチルホスホニウム （２−エチルヘキシル）−ハイドロジェンホスフェート、ビス（テトラ−ｎ−ブチルホスホニウム） ２−エチルヘキシルホスフェート、テトラ−ｎ−ブチルホスホニウム ブチルハイドロジェンホスフェート、ビス（テトラ−ｎ−ブチルホスホニウム）ブチルホスフェート、テトラ−ｎ−ブチルホスホニウム ラウリルハイドロジェンホスフェート、ビス（テトラ−ｎ−ブチルホスホニウム）ラウリルホスフェート、トリ−ｎ−ブチルメチルホスホニウム オクチルハイドロジェンホスフェート、ビス（トリ−ｎ−ブチルメチルホスホニウム）オクチルホスフェート、テトラ−ｎ−ブチルホスホニウム ｎ−オクトエート、テトラ−ｎ−ブチルホスホニウム ２−エチル−ヘキサノエート、テトラ−ｎ−ブチルホスホニウム ネオデカノエート、テトラ−ｎ−ブチルホスホニウム グリコレート−エトキシレート−ラウリルエーテル、ビス（テトラ−ｎ−ブチルホスホニウム）シクロヘキシルジカーボネート、テトラ−ｎ−ブチルホスホニウム シクロヘキシルハイドロジェンカーボネート、ビス（テトラ−ｎ−ブチルホスホニウム）ドデカンジオネート、テトラ−ｎ−ブチルホスホニウム ハイドロジェンドデカノエート、トリ−ｎ−ブチルメチルホスホニウム ｎ−オクトエート、テトラメチルホスホニウム ｎ−オクトエート、トリエチルメチルホスホニウム ｎ−オクトエート及びトリ−ｎ−ブチルメチルホスホニウム ｎ−オクトエートであり、特に
テトラ−ｎ−ブチルホスホニウム ビス（２，４，４−トリメチルペンチル）−ホスフィネート、トリ−ｎ−ブチルメチルホスホニウム ビス（２，４，４−トリメチルペンチル）−ホスフィネート、テトラ−ｎ−ブチルホスホニウム アセテート、テトラ−ｎ−ブチル−ホスホニウム ｎ−オクトエート、テトラ−ｎ−ブチルホスホニウム ２−エチル−ヘキサノエート、テトラ−ｎ−ブチルホスホニウム ネオデカノエート、テトラ−ｎ−ブチルホスホニウム グリコレート−エトキシレート−ラウリルエーテル、トリ−ｎ−ブチルメチルホスホニウム ｎ−オクトエート、テトラメチルホスホニウム ｎ−オクトエート、トリエチルメチルホスホニウム ｎ−オクトエート及びトリ−ｎ−ブチルメチルホスホニウム ｎ−オクトエートである。
【００７９】
本発明により使用される成分（Ｂ２）は、商慣習の製品であるか、あるいは化学において通常の方法に従って製造できる。
【００８０】
本発明によるコンパウンドは、成分（Ｂ）を、それぞれ１００質量部の成分（Ａ）に対して、有利には、０．００１〜１０質量部、特に有利には０．０１〜５質量部、殊に有利には０．０５〜２質量部の量で含有する。
【００８１】
好ましくは、リン含有酸（Ｃ１）は、式（ＩＩＩ）で示され、その式中、ｒが１もしくは２であるものである。
【００８２】
本発明により使用されるリン含有酸（Ｃ１）のための例は、リン酸のモノエステル及びジエステル、例えばｎ−オクチルホスフェート、（２−エチルヘキシル）ホスフェート、ジ−ｎ−オクチルホスフェート、ジ−ｎ−ブチルホスフェート、ビス（２−エチルヘキシル）ホスフェート、ジ−イソオクチルホスフェート、リン酸ジヘキサデシルエステル；ホスホン酸及びホスホン酸のモノエステル、例えばｎ−オクチルホスホン酸、オクチルホスホン酸モノエチルエステル、（２，４，４−トリメチルペンチル）ホスホン酸、ドデシルホスホン酸；並びにホスフィン酸、例えばビス（２−エチルヘキシル）ホスフィン酸、ビス（２，４，４−トリメチルペンチル）ホスフィン酸、ジ−ｎ−オクチルホスフィン酸及びジドデシルホスフィン酸である。
【００８３】
特に好ましくは、化合物（Ｃ１）は、式（ＩＩＩ）で示され、その式中、ｑが０であり、かつｒが１である化合物、ｑが１であり、かつｒが１もしくは２である化合物並びにｑが２であり、かつｒが１である化合物、特に式（ＩＩＩ）で示され、その式中、ｑが１であり、かつｒが１もしくは２である化合物並びにｑが２であり、かつｒが１である化合物、殊に好ましくは、式（ＩＩＩ）で示され、その式中、ｑが２であり、かつｒが１である化合物である。
【００８４】
好ましくは、カルボン酸（Ｃ２）は、１０００ｈＰａで１００℃未満の融点を有する化合物、特に好ましくは、１０００ｈＰａで１００℃未満の融点と、８０ｇ／モルより高いモル質量を有する化合物、特に１０００ｈＰａで８０℃未満の融点と、１２０ｇ／モルより高く１２００ｇ／モルまでのモル質量を有する化合物である。
【００８５】
本発明により使用されるカルボン酸（Ｃ２）のための例は、飽和カルボン酸、例えばオクタン酸、ネオデカン酸、２−エチルヘキシル酸、４−シクロヘキシルブタン酸、ドデシル酸、パルミチン酸及びステアリン酸；不飽和カルボン酸、例えばオレイン酸、リノール酸、リノレン酸；芳香族カルボン酸、例えば安息香酸；ヒドロキシカルボン酸並びにそれらのエーテル、例えばグリコール酸エーテル、リシノール酸、サリチル酸、平均モル質量３６０ｇ／モルから１０００ｇ／モルまでのグリコール酸−エトキシレート−ラウリルエーテル、平均モル質量３６０ｇ／モルから１０００ｇ／モルまでのグリコール酸−エトキシレート−４−ｔ−ブチルフェニルエーテル、平均モル質量４００ｇ／モルから１０００ｇ／モルまでのグリコール酸−エトキシレート−ノニルフェニルエーテル、平均モル質量４０００ｇ／モルから１０００ｇ／モルまでのグリコール酸−エトキシレート−オレイルエーテル；飽和の及び不飽和のジカルボン酸、例えばシュウ酸、マロン酸、コハク酸、グルタル酸、アジピン酸、ピメリン酸、コルク酸、ノナン二酸、酒石酸、リンゴ酸、アリルコハク酸、オキソコハク酸、２−オキソグルタル酸、シクロヘキサン−１，２−、−１，３−及び−１，４−ジカルボン酸、マレイン酸、フマル酸、フタル酸、イソフタル酸、テレフタル酸、グルタミン酸、アスパラギン酸、平均モル質量５７０ｇ／モルを有する二量体酸、平均モル質量５７０ｇ／モルを有する水素化二量体酸；ジカルボン酸のモノエステル、例えばシュウ酸モノエチルエステル、マロン酸モノメチルエステル、コハク酸モノメチルエステル、グルタル酸モノメチルエステル、シクロヘキサン−１，２−、−１，３−及び−１，４−ジカルボン酸−モノメチルエステル、フタル酸モノメチルエステル、フタル酸−モノ［２−（メタクリロイルオキシ）エチルエステル］；並びにトリカルボン酸、例えばアコニット酸、クエン酸、三量体酸及び水素化三量体酸である。
【００８６】
好ましくは、化合物（Ｃ）は、式（ＩＩＩ）で示され、その式中、ｑが２であり、かつｒが１である化合物及び化合物（Ｃ２）である。
【００８７】
本発明によるコンパウンドは、成分（Ｃ）を、それぞれ１００質量部の成分（Ａ）に対して、好ましくは、０．１〜２０質量部の量で、特に好ましくは、０．５〜１５質量部の量で、特に１．０〜１０質量部の量で含有する。
【００８８】
本発明により使用される成分（Ｃ）は、商慣習の製品であるか、あるいは化学において通常の方法に従って製造できる。
【００８９】
基Ｘは、好ましくは、基Ｒ3Ｒ4Ｎ−、Ｒ5Ｏ−、Ｒ5'Ｓ−、（Ｒ5''Ｏ）2Ｐ（＝Ｏ）−、Ｏ＝Ｃ＝Ｎ−、Ｒ6Ｃ（＝Ｏ）−、Ｒ6'Ｏ−Ｃ（＝Ｏ）−であり、その際、Ｒ3及びＲ4は、それぞれ互いに無関係に、水素原子又は、置換もしくは非置換の一価の炭化水素基を意味し、その際、基Ｒ3Ｒ4Ｎ−は結合して、炭素原子の代わりに更に別の元素を有してもよい環となってよく、Ｒ5は、基Ｒについて示された意味を有するか、又は基ＣＨ3（Ｃ＝ＣＨ2）−（Ｃ＝Ｏ）−もしくはＣＨ3−Ｏ−（Ｃ＝Ｏ）−を意味し、Ｒ5'、Ｒ5''、Ｒ6及びＲ6'は、それぞれ互いに無関係に同一もしくは異なってよく、基Ｒについて示した意味を有する。
【００９０】
基Ｒ3及びＲ4のための例は、水素原子及びＲについて上述した例である。
【００９１】
基Ｒ5、Ｒ5'、Ｒ5''、Ｒ6及びＲ6'のための例は、それぞれ互いに無関係に、Ｒについて上述した例である。
【００９２】
好ましくは、基Ｒ3は、メチル基、エチル基、プロピル基、ブチル基、ヘキシル基、フェニル基、シクロヘキシル基、２−アミノエチル基、Ｎ−（２−アミノエチル）アミノエチル基、６−アミノヘキシル基もしくはオクチル基又は水素原子もしくは基ＣＨ3−Ｏ−（Ｃ＝Ｏ）−である。
【００９３】
好ましくは、基Ｒ4は、メチル基、エチル基、プロピル基、ブチル基、ヘキシル基もしくはオクチル基又は水素原子である。
【００９４】
特に好ましくは、両方の基Ｒ3及びＲ4は結合して、特に更に酸素もしくは窒素を含む環となる。
【００９５】
基ＸがＲ3Ｒ4Ｎであり、それらの基Ｒ3及びＲ4が互いに環状に結合しているものの例は、窒素原子を介して結合されたピペラジン基、モルホリン基もしくはヘキサヒドロピリジン基であるが、また芳香族基、例えばピロール基でもある。
【００９６】
好ましくは、基Ｒ5は、基ＣＨ3（Ｃ＝ＣＨ2）−（Ｃ＝Ｏ）−及び基ＣＨ3−Ｏ−（Ｃ＝Ｏ）−である。
【００９７】
好ましくは、基Ｒ5'は、メチル基、エチル基、プロピル基、ブチル基、ヘキシル基もしくはオクチル基である。
【００９８】
好ましくは、基Ｒ5''は、メチル基、エチル基、プロピル基、ブチル基、ヘキシル基もしくはオクチル基である。
【００９９】
好ましくは、基Ｒ6は、メチル基、エチル基、プロピル基、ブチル基、ヘキシル基もしくはオクチル基である。
【０１００】
好ましくは、基Ｒ6'は、メチル基、エチル基、プロピル基、ブチル基、ヘキシル基もしくはオクチル基である。
【０１０１】
基Ｘのための例は、Ｎ−シクロヘキシルアミノ基、Ｎ−フェニルアミノ基、ジエチルアミノ基、Ｎ−（２−アミノエチル）アミノ基、Ｎ−（２−アミノヘキシル）アミノ基、Ｎ−（Ｎ′−（２−アミノエチル）２−アミノエチル）アミノ基、メタクリルオキシ基、アセトキシ基、イソシアナト基、Ｎ−モルホリノ基、Ｎ−ピロリジノ基、Ｎ−ピペリジノ基及びＯ−メチルカルバマト基である。
【０１０２】
特に好ましい基Ｘは、Ｎ−シクロヘキシルアミノ基、ジエチルアミノ基、Ｎ−（２−アミノエチル）アミノ基、Ｎ−（２−アミノヘキシル）アミノ基、メタクリルオキシ基、アセトキシ基、Ｎ−モルホリノ基、Ｎ−ピロリジノ基、Ｎ−ピペリジノ基及びＯ−メチルカルバマト基であり、殊に好ましくはＮ−シクロヘキシルアミノ基、ジエチルアミノ基、Ｎ−（２−アミノヘキシル）アミノ基、メタクリルオキシ基、アセトキシ基、Ｎ−モルホリノ基及びＯ−メチルカルバマト基である。
【０１０３】
Ｒ'のための例、好ましい基及び特に好ましい基は、基Ｒについて上述した基である。
【０１０４】
基Ｒ1'のための例は、基Ｒ1について上述した基である。
【０１０５】
好ましくは、基Ｒ1'は、水素原子及び、１〜２０個の炭素原子を有する炭化水素基、特に水素原子及びメチル基である。
【０１０６】
基Ｙのための例は、全ての今までに知られた加水分解可能な基、例えばハロゲン原子、オルガニルオキシ基、Ｓｉ−Ｎ結合されたアミン基、アミド基、オキシム基、アシルオキシ基及びアミンオキシ基である。
【０１０７】
好ましくは、基Ｙは、オルガニルオキシ基、例えばメトキシ基、エトキシ基、ｎ−プロポキシ基、ｉ−プロポキシ基、ｎ−ブトキシ基、ｉ−ブトキシ基、ｓ−ブトキシ基、ｔ−ブトキシ基及び２−メトキシエトキシ基；アミド基、例えばＮ−メチルアセトアミド基及びベンゾアミド基；及びエノキシ基、例えば２−プロペンオキシ基であり、特に好ましくはメトキシ基、エトキシ基、ｎ−プロポキシ基、ｉ−プロポキシ基、２−メトキシエトキシ基、ベンゾアミド基及び２−プロペンオキシ基であり、特にメトキシ基及びエトキシ基である。
【０１０８】
式（ＩＩ）によって表されていないものの、本発明により使用されるシラン（Ｄ）は、所定の割合のシラノール基を有してよい。従って、Ｙはヒドロキシ基であるが、それは好ましくはない。前記のシラノール基は、一般に、式（ＩＩ）の有機ケイ素化合物の製造と貯蔵の間に実践的にはしばしば避けることのできない空気湿分との接触によって生ずる。本発明により使用されるシラン（Ｄ）は、シラノール基を、最大で５質量％までの量で、好ましくは最大で３質量％までの量で、特に好ましくは最大で１．０質量％の量で含有する。
【０１０９】
本発明により使用される有機ケイ素化合物（Ｄ）のための例は、
【化７】
2009057563.tif 000008
【０１１０】
【化８】
2009057563.tif 000009
並びにそれらの部分加水分解物である。
【０１１１】
好ましくは、本発明により使用される有機ケイ素化合物（Ｄ）は、
【化９】
2009057563.tif 000010
並びにそれらの部分加水分解物であり、その際、
【化１０】
2009057563.tif 000011
並びにそれらの部分加水分解物が特に好ましい。
【０１１２】
有機ケイ素化合物（Ｄ）は、市販の製品であるか又は、ケイ素化学において慣用の方法により製造することができる。
【０１１３】
本発明によるコンパウンドは、有機ケイ素化合物（Ｄ）を、それぞれ１００質量部の成分（Ａ）に対して、有利には０．０１〜２０質量部の量で、特に好ましくは０．５〜１０質量部の量で、特に１．０〜５．０質量部の量で含有する。
【０１１４】
更に、本発明によるコンパウンドは、今までにも架橋可能なコンパウンドにおいて使用されていた全ての他の物質、例えば他の架橋剤（Ｅ）、可塑剤（Ｆ）、充填剤（Ｇ）、定着剤（Ｈ）及び添加剤（Ｉ）を含有してよく、その際、（Ｅ）、（Ｆ）及び（Ｈ）は、成分（Ａ）ないし（Ｄ）とは異なる。
【０１１５】
本発明によるコンパウンドにおいて場合により使用される架橋剤（Ｅ）は、少なくとも２つの縮合可能な基を有する今までに知られる任意の架橋剤、例えば少なくとも２つのオルガニルオキシ基を有するシランであってよく、それらは成分（Ｂ１２）及び成分（Ｄ）とは異なる。
【０１１６】
特に好ましくは、本発明によるコンパウンドにおいて場合により使用される架橋剤（Ｅ）は、シラン架橋剤、例えばテトラメトキシシラン、テトラエトキシシラン、テトラプロポキシシラン、テトラブトキシシラン、メチルトリメトキシシラン、ジメチルジメトキシシラン、メチルトリエトキシシラン、メチルビニルジメトキシシラン、ビニルトリメトキシシラン、ブチルトリメトキシシラン、ビニルトリエトキシシラン、フェニルトリメトキシシラン、ジフェニルジメトキシシラン、フェニルトリエトキシシラン、３−シアノプロピルトリメトキシシラン、３−シアノプロピルトリエトキシシラン、３−（グリシドキシ）プロピルトリエトキシシラン、１，２−ビス（トリメトキシシリル）エタン、１，２−ビス（トリエトキシシリル）エタン、メチルトリアセトキシシラン、エチルトリアセトキシシラン、プロピルトリアセトキシシラン、ジ−ｔ−ブトキシジアセトキシシラン、メチルトリス（メチルエチルケトキシモ）シラン及びビニルトリス（メチルエチルケトキシモ）シラン、テトラキス−（メチルエチルケトキシモ）シラン、ビス（Ｎ−メチルベンゾアミド）エトキシ−メチルシラン、メチルトリス（プロペニルオキシ）シラン、ビニルトリス−（プロペニルオキシ）シラン並びにそれらの加水分解物であり、該加水分解物は場合により同時加水分解、例えばメチルトリメトキシシランとジメチルジメトキシシランとの同時加水分解によって製造することもできる。
【０１１７】
本発明によるコンパウンドにおいて場合により使用される架橋剤（Ｅ）は、市販の製品であるか、又は、ケイ素化学において公知の方法により製造することができる。
【０１１８】
本発明によるコンパウンドが架橋剤（Ｅ）を含有する場合に、その量は、それぞれ１００質量部の成分（Ａ）に対して、有利には０．１〜１０質量部、特に有利には０．５〜３質量部である。好ましくは、本発明によるコンパウンドは、付加的に成分（Ｅ）を含有しない。
【０１１９】
可塑剤（Ｆ）のための例は、室温で液状で、トリメチルシロキシ基で末端封鎖されたジメチルポリシロキサンであって、特に２５℃での粘度が５０〜１０００ｍＰａｓであるもの、並びに高沸点の炭化水素、例えばパラフィン油、ジアルキルベンゼン、ジアルキルナフタリン又はナフテン系とパラフィン系の単位からなる鉱油、ポリグリコール、特にポリプロピレングリコールであって、場合により置換されていてよいもの、ジカルボン酸の高沸点のエステル、例えばフタレート、クエン酸エステル又はジエステル、液状のポリエステル、ポリアクリレートもしくはポリメタクリレート並びにアルキルスルホン酸エステルである。
【０１２０】
本発明によるコンパウンドが可塑剤（Ｆ）を含有する場合には、その量は、それぞれ１００質量部の成分（Ａ）に対して、有利には１〜３００質量部、特に有利には１０〜２００質量部、特に２０〜１００質量部である。本発明によるコンパウンドは、好ましくは可塑剤（Ｆ）を含有する。
【０１２１】
充填剤（Ｇ）のための例は、非補強性充填剤、従って５０ｍ2／ｇまでのＢＥＴ表面積を有する充填剤、例えば石英、珪藻土、ケイ酸カルシウム、ケイ酸ジルコニウム、ゼオライト、金属酸化物粉末、例えば酸化アルミニウム、酸化チタン、酸化鉄又は酸化亜鉛もしくはこれらの混合酸化物、硫酸バリウム、炭酸カルシウム、石膏、窒化ケイ素、炭化ケイ素、窒化ホウ素、ガラス粉末及びプラスチック粉末、例えばポリアクリロニトリル粉末；補強性充填剤、従って５０ｍ2／ｇを上回るＢＥＴ表面積を有する充填剤、例えば熱分解により製造されたシリカ、沈降シリカ、沈降白亜、カーボンブラック、例えばファーネスブラック及びアセチレンブラック、及びより大きいＢＥＴ表面積のケイ素−アルミニウム混合酸化物；中空球形の充填剤、例えばセラミック微小球、例えば商品名Ｚｅｅｏｓｐｈｅｒｅｓ（商標）として得られるもの、弾性プラスチック球、例えば商品名ＥＸＰＡＮＣＥＬ（登録商標）として得られるもの又はガラス球；繊維状充填剤、例えばアスベスト並びにプラスチック繊維である。上述の充填剤は、例えばオルガノシランあるいはオルガノシロキサンでの又はステアリン酸での処理によって又はヒドロキシル基のアルコキシ基へのエーテル化によって疎水化されていてよい。充填剤（Ｇ）を使用する場合には、これは好ましくは疎水性の熱分解法シリカ及び沈降炭酸カルシウム又は粉砕炭酸カルシウムである。
【０１２２】
本発明によるコンパウンドが充填剤（Ｇ）を含有する場合には、その量は、それぞれ１００質量部の成分（Ａ）に対して、有利には１〜３００質量部、特に有利には１〜２００質量部、特に５〜２００質量部である。本発明によるコンパウンドは、好ましくは充填剤（Ｇ）を含有する。
【０１２３】
本発明によるコンパウンドにおいて使用される定着剤（Ｈ）の例は、官能基を有するシラン及びオルガノポリシロキサン、例えばグリシドキシプロピル基、アミノ基もしくはメタクリルオキシプロピル基を有するシラン及びオルガノポリシロキサン、並びにテトラアルコキシシラン及びＴ単位又はＱ単位を含有するアルコキシ基を有してよいシロキサンである。しかしながら、他の成分、例えば成分（Ａ）、（Ｂ１２）、（Ｄ）もしくは架橋剤（Ｅ）が、挙げられた官能基を既に有する場合には、定着剤の添加を省略してよい。
【０１２４】
本発明によるコンパウンドが定着剤（Ｈ）を含有する場合には、その量は、それぞれ１００質量部の成分（Ａ）に対して、有利には０．１〜５０質量部、特に有利には０．５〜２０質量部、特に１〜１０質量部である。本発明によるコンパウンドは、好ましくは定着剤（Ｈ）を含有する。
【０１２５】
添加剤（Ｉ）のための例は、顔料、着色剤、香料、酸化防止剤、例えば立体障害フェノール、例えば２，６−ジ−ｔ−ブチル−４−メチルフェノール（ＢＨＴ）、４，６−（ドデシルチオメチル）−ｏ−クレゾール、ペンタエリトリットテトラキス−（３−（３，５−ジ−ｔ−ブチル−４−ヒドロキシフェニル）プロピオネートもしくはＣ7〜Ｃ9−分枝鎖状アルキル−［３−（３，５−ジ−ｔ−ブチル−４−ヒドロキシフェニル）］プロピオネートもしくはビタミンＥ、殺真菌剤、例えばイソチアゾリノン、特にｎ−２−オクチル−２Ｈ−イソチアゾリン−３−オン、ｎ−ブチル−１，２−ベンゾイソチアゾリン−３−オンもしくは４，５−ジクロロ−２−オクチル−３（２Ｈ）−イソチアゾリン−３−オン、３−ヨード−２−プロピニルブチルカルバメート、チアベンダゾール、カルベンダジム、３−ベンゾ［ｂ］チエン−２−イル−５，６−ジヒドロ−１，４，２−オキサチアジン，４−オキシド、ベンゾチオフェン−２−シクロヘキシルカルボキサミド−Ｓ，Ｓ−ジオキシド、２−チアゾール−４−イル−１Ｈ−ベンゾイミダゾール、銀含有担体もしくはナノシルバー、トリアゾール誘導体、例えばテブコナゾールもしくは２種もしくは３種の作用物質の組合せ物、電気的特性に影響を及ぼす剤、例えば導電性カーボンブラック、難燃化剤、光保護剤、例えばＵＶ吸収剤、例えばベンゾトリアゾール誘導体、例えば２−（２Ｈ−ベンゾトリアゾール−２−イル）−４，６−ビス（１−メチル−１−フェニルエチル）フェノール、２，４−ジ−ｔ−ブチル−６−（５−クロロベンゾトリアゾ−２−イル）フェノール、２−（２Ｈ−ベンゾトリアゾール−２−イル）−４，６−ジ−ｔ−ペンチルフェノール、２−（２Ｈ−ベンゾトリアゾール−２−イル）−４−メチル−６−ドデシルフェノール、２−（２Ｈ−ベンゾトリアゾール−２−イル）−４−アルキル−ＰＥＧ−６−ｔ−ブチルフェノール、ナノ金属酸化物、例えばチタンもしくは亜鉛のナノ金属酸化物、シアノアクリレート、例えばＵｖｉｎｕｌ（登録商標）３０３０、Ｕｖｉｎｕｌ（登録商標）３０３５もしくはＵｖｉｎｕｌ（登録商標）３０３９（ドイツのＢＡＳＦ ＡＧ社）、ベンゾフェノン、例えばＵｖｉｎｕｌ（登録商標）３００８、例えばラジカル捕捉剤、例えば立体障害アミン（ＨＡＬＳ、例えばＴｉｎｕｖｉｎ（登録商標）６２２、Ｔｉｎｕｖｉｎ（登録商標）７６５、Ｔｉｎｕｖｉｎ（登録商標）７７０もしくはＴｉｎｕｖｉｎ（登録商標）１２３（スイスのＣｉｂａ社）もしくはＵｖｉｎｕｌ（登録商標）４０５０Ｈ、Ｕｖｉｎｕｌ（登録商標）４０７７Ｈ、Ｕｖｉｎｕｌ（登録商標）４０９２Ｈ、Ｕｖｉｎｕｌ（登録商標）５０５０ＨもしくはＵｖｉｎｕｌ（登録商標）５０６２（ドイツのＢＡＳＦ社））、皮膜形成時間の延長のための剤、例えばＳｉＣ結合されたメルカプトアルキル基を有するシラン、気泡形成剤、例えばアゾジカルボンアミド、熱安定剤、例えばトリイソデシルホスファイト、トリス（ノニルフェニル）ホスファイトもしくはジイソデシルフェニルホスファイト、スカベンジャー、例えばＳｉ−Ｎを有するシラザンもしくはシリルアミド、チキソトロピー剤、例えばアミドロウ、硬化ひまし油もしくはポリグリコール、及び有機溶剤、例えばアルキル芳香族化合物、ｎ−メチルピロリドン、ジプロピレングリコールジメチルエーテル、グリコール酸ブチルエステル、２，２，４−トリメチルペンタン−１，３−ジオール−モノイソブチレート、ジエチレングリコール−ｎ−ブチルエーテルアセテートもしくはトリエチルホスフェートである。
【０１２６】
本発明によるコンパウンドが添加剤（Ｉ）を含有する場合には、その量は、それぞれ１００質量部の成分（Ａ）に対して、好ましくは０．０１〜１００質量部、特に好ましくは０．０５〜３０質量部、特に０．１〜１０質量部である。本発明によるコンパウンドは、好ましくは添加剤（Ｉ）を含有する。
【０１２７】
特に好ましくは、本発明によるコンパウンドは、
（Ａ）式（Ｉ）の化合物、
（Ｂ）式（ＶＩＩＩ）及び／又は（ＩＸ）及び／又は（Ｘ）及び／又は（ＸＩ）の有機塩基、
（Ｃ）式（ＩＩＩ）及び／又は（ＩＶ）の有機酸、
（Ｄ）式（ＩＩ）のシラン、場合により
（Ｅ）架橋剤、場合により
（Ｆ）可塑剤、場合により
（Ｇ）充填剤、場合により
（Ｈ）定着剤、
（Ｉ）酸化防止剤、ＵＶ吸収剤及び立体障害アミンからなる群から選択される添加剤
を使用して製造できるものである。
【０１２８】
特に、本発明によるコンパウンドは、成分（Ａ）ないし（Ｉ）の他に、更なる成分を含有しない。
【０１２９】
本発明によるコンパウンドは、好ましくは、粘性ないしペースト状のコンパウンドである。
【０１３０】
本発明によるコンパウンドの調製のために、全ての成分は相互に任意の順番で混合してよい。この混合は、室温及び周囲大気の圧力、すなわち約９００〜１１００ｈＰａで実施してよい。所望の場合には、この混合を、より高めた温度で行ってもよく、例えば３５〜１３５℃の範囲内の温度で行ってもよい。更に、暫時又は常時、減圧下で混合すること、例えば３０〜５００ｈＰａ絶対圧力で、揮発性化合物及び／又は空気を除去すべく混合することも可能である。
【０１３１】
好ましくは、本発明による個々の成分の混合は、十分な水の排除下で行われる。
【０１３２】
本発明によるコンパウンドの個々の成分は、それぞれ、この成分の１種類でもよく、この成分の少なくとも２種の異なる種類からの混合物であってもよい。
【０１３３】
本発明によるコンパウンドの架橋のためには、空気の通常の含水量で十分である。この本発明によるコンパウンドの架橋は、好ましくは室温で実施する。この架橋は、所望により、室温より高い温度又は低い温度、例えば−５〜１５℃で又は３０〜５０℃で、かつ／又は例えば空気の通常の含水量を上回る水濃度を用いて実施することもできる。
【０１３４】
有利に、この架橋は１００〜１１００ｈＰａの圧力、殊に周囲大気の圧力、つまり約９００〜１１００ｈＰａで実施される。
【０１３５】
本発明の更なる対象は、本発明によるコンパウンドの架橋により製造された成形体である。
【０１３６】
本発明によるコンパウンドは、水の排除下で貯蔵可能な、水の進入の際に室温でエラストマーへと架橋するコンパウンドを使用することができる全ての適用目的のために使用することができる。
【０１３７】
本発明によるコンパウンドは従って、例えば、目地（垂直方向に伸びる目地を含む）及び類似の空隙、例えば１０〜４０ｍｍの内のり幅（ｌｉｃｈｔｅ Ｗｅｉｔｅ）の空隙のための、例えば、建物、陸上用車両、水上用車両及び航空機の目地及び類似の空隙のためのシーラントとして、又は接着剤又はパテ材（Ｖｅｒｋｉｔｔｕｎｇｓｍａｓｓｅ）として、例えば窓構造物において又は棚の製造の際の接着剤又はパテ材として、並びに、例えば、保護コーティング又は滑りを防止するコーティング又はゴム弾性成形体の製造に、並びに、電気又は電子的装置の絶縁化のために極めて適している。
【０１３８】
本発明によるコンパウンドは、これが容易に製造できるという利点を有する。
【０１３９】
本発明による縮合架橋可能なコンパウンドは、これらが重金属含有化合物を含有しないか、極めて少量の重金属含有化合物しか含有しないので、表示の必要がなく、毒性学的に問題がないという利点を有する。
【０１４０】
更に、本発明によるコンパウンドは、これらが、貯蔵に際して、かつ硬化された状態において黄変しないので、高価な透明製品を製造することもできるという利点を有する。
【０１４１】
本発明による架橋可能なコンパウンドは、これらが非常に高い貯蔵安定性の点で優れ、かつ復元能を広範囲で調整可能であるという利点を有する。
【０１４２】
以下の実施例においては、特に記載がない限り、全ての粘度の表示は、２５℃の温度に対するものである。特に記載がない限り、以下の実施例は、周囲大気での圧力で、すなわち約１０００ｈＰａで、かつ室温で、即ち約２３℃で、若しくはこの反応物を室温で付加的な加熱又は冷却を行わずに合する場合に生ずる温度で、並びに約５０％の相対空気湿分で実施する。更に、部および％の全ての記載は、特に記載がない限り、質量に対するものである。
【０１４３】
試験１：
復元能の評価
復元能の評価のために、実施例で得られた架橋可能なコンパウンドを２ｍｍ厚の層でＰＥシート上に施与し、標準雰囲気（２３℃及び５０％の相対湿度）で貯蔵する。１日後に、生成した皮膜をＰＥシートから取り外し、更に６日間にわたりぶら下げた状態で標準雰囲気（２３℃及び５０％の相対湿度）において貯蔵する。引き続き、Ｓ２試験体（ＩＳＯ３７）を打ち抜き、その柄の部分に２０ｍｍ長の線分を標識する。ここで前記の線分を２４時間にわたって４０ｍｍにまで引き延ばし、引き続き緩めた状態で１時間貯蔵する。前記の時間後に、標識の長さをｍｍで測定し、復元能を式（復元能（％）＝（４０−測定値）／２０×１００）によって計算する。得られた値（％）を、すぐ隣の整数にまるめる。６０％を越える値は、良い結果と見なされる。
【０１４４】
試験２：
皮膜形成時間の測定
皮膜形成時間の測定のために、実施例で得られた架橋可能なコンパウンドを２ｍｍ厚の層でＰＥシート上に施与し、標準雰囲気（２３℃及び５０％の相対湿度）で貯蔵する。硬化の間に、５分間全体にわたり皮膜形成を試験する。乾燥指を慎重にサンプルの表面に載せ、そして上に引き上げる。サンプルが指に貼り付いたままであれば、まだ皮膜は形成されていない。サンプルが指にもはや貼り付いたままにならなければ、皮膜は形成されており、その時間を記録する。
【０１４５】
試験３：
ｐＨ値の測定
ｐＨ値の測定のために、成分（Ｂ）、（Ｃ）及び（Ｄ）を使用される比率で混合し、そして１時間静置し、引き続き少量のサンプルを湿らせた汎用試験紙（例えばドイツのメルク社製のｐＨ１〜１４の測定範囲を有する汎用試験紙）上に施与する。ｐＨ値は、１〜３分の作用時間後にカラースケールとの比較によって測定する。
【０１４６】
以下で、Ｍｅは、メチル基を表すべきである。
【０１４７】
実施例１
それぞれの鎖端に式（ＭｅＯ）2ＭｅＳｉ−ＣＨ2−ＮＨ−Ｃ（＝Ｏ）−の基を有し、該基がポリプロピレングリコレートの−Ｏ−に接続されている、２５℃で約３００００ｍＰａ・ｓの粘度を有する直鎖状ポリプロピレングリコール（ドイツのＷａｃｋｅｒ Ｃｈｅｍｉｅ ＡＧ社で商品名ＧＥＮＩＯＳＩＬ（登録商標）ＳＴＰ−Ｅ３０として市販されている）４４４ｇと、５０℃で２４０ｍＰａ・ｓの粘度を有し、かつカール・フィッシャーによる滴定により測定された含水率１２０ｐｐｍを有するポリプロピレングリコール−モノヒドロキシ−モノブチルエーテル３００ｇと、Ｎ−（トリメトキシシリルメチル）−Ｏ−メチルカルバメート（ドイツのＷａｃｋｅｒ Ｃｈｅｍｉｅ ＡＧ社で商品名ＧＥＮＩＯＳＩＬ（登録商標）ＸＬ６３として市販されている）２４ｇを、遊星型混合機中で互いに混合し、そして５分間撹拌する。引き続き、そのバッチを、比表面積２００ｍ2／ｇを有する疎水性熱分解シリカ（ドイツ・ミュンヘンのＷａｃｋｅｒ Ｃｈｅｍｉｅ ＡＧ社で商品名ＨＤＫ（登録商標）Ｈ１８として市販されている）７５ｇと、ラジカル捕捉剤として主にビス（１，２，２，６，６−ペンタメチル−４−ピペリジル）セバケート及びメチル−１，２，２，６，６−ペンタメチル−４−ピペリジルセバケートからなる立体障害アミン約５０％、主に２−（２Ｈ−ベンゾトリアゾール−２−イル）−４−メチル−６−ドデシルフェノールからなるベンゾトリアゾール型のＵＶ吸収剤約３５％及び酸化防止剤として主にＣ7〜Ｃ9−分枝鎖状アルキル−［３−（３，５−ジ−ｔ−ブチル−４−ヒドロキシフェニル）］プロピオネートからなる立体障害フェノール約１５％からなる液状の安定化剤混合物（ドイツのＢｏｄｏ Ｍｏｅｌｌｅｒ Ｃｈｅｍｉｅ ＧｍｂＨ社でＴｉｎｕｖｉｎ（登録商標）Ｂ７５として市販されている）６．０ｇと、テトラメチルグアニジン（ドイツのＳｉｇｍａ−Ａｌｄｒｉｃｈ社で市販されている）０．２５ｇと、オクタン酸（ドイツのＳｉｇｍａ−Ａｌｄｒｉｃｈ社で市販されている）２．０ｇを均質に混加することによって完全なものとする。最後に、該混合物を約１００ミリバールの絶対圧力で５分間撹拌し、そして気密的に詰め替えて、貯蔵する。
【０１４８】
１日間室温で貯蔵した後に、試験１〜３を実施する。結果は、第１表に見られる。
【０１４９】
比較例１
実施例１に記載した方法様式を繰り返すが、０．２５ｇのテトラメチルグアニジンの代わりに、０．５ｇのテトラメチルグアニジンを使用するという変更を加えた。１日間室温で貯蔵した後に、試験１〜３を実施する。結果は、第１表に見られる。
【０１５０】
比較例２
実施例１の方法を繰り返すが、０．２５ｇのテトラメチルグアニジンの代わりに、０．７５ｇのテトラメチルグアニジンを使用するという変更を加えた。１日間室温で貯蔵した後に、試験１〜３を実施する。結果は、第１表に見られる。
【０１５１】
第１表
【表１】
2009057563.tif 000012
【０１５２】
実施例２
それぞれの鎖端に式（ＭｅＯ）2ＭｅＳｉ−ＣＨ2−ＮＨ−Ｃ（＝Ｏ）−の基を有し、該基がポリプロピレングリコレートの−Ｏ−に接続されている、約３００００ｍＰａ・ｓの粘度を有する直鎖状ポリプロピレングリコール（ドイツのＷａｃｋｅｒ Ｃｈｅｍｉｅ ＡＧ社で商品名ＧＥＮＩＯＳＩＬ（登録商標）ＳＴＰ−Ｅ３０として市販されている）４４４ｇと、５０℃で２４０ｍＰａ・ｓの粘度を有し、かつカール・フィッシャーによる滴定により測定された含水率１２０ｐｐｍを有するポリプロピレングリコール−モノヒドロキシ−モノブチルエーテル１５０ｇと、Ｎ−（トリメトキシシリルメチル）−Ｏ−メチルカルバメート（ドイツのＷａｃｋｅｒ Ｃｈｅｍｉｅ ＡＧ社で商品名ＧＥＮＩＯＳＩＬ（登録商標）ＸＬ６３として市販されている）２４ｇと、１モルの（３−アミノプロピル）トリメトキシシラン（ドイツのＷａｃｋｅｒ Ｃｈｅｍｉｅ ＡＧ社で商品名ＧＥＮＩＯＳＩＬ（登録商標）ＧＦ９６として市販されている）及び２モルの（３−グリシドキシプロピル）トリメトキシシラン（ドイツのＷａｃｋｅｒ Ｃｈｅｍｉｅ ＡＧ社で商品名ＧＥＮＩＯＳＩＬ（登録商標）ＧＦ８０として市販されている）からなり、少なくとも４週間室温で貯蔵した混合物８ｇを、遊星型混合機中で互いに混合し、そして５分間撹拌する。引き続き、比表面積２００ｍ2／ｇを有する疎水性の熱分解シリカ（ドイツ・ミュンヘンのＷａｃｋｅｒ Ｃｈｅｍｉｅ ＡＧ社で商品名ＨＤＫ（登録商標）Ｈ１８として市販されている）８０ｇを撹拌導入し、そして１００ミリバールの絶対圧で５分間均質化する。引き続き、該バッチを、ラジカル捕捉剤として主にビス（１，２，２，６，６−ペンタメチル−４−ピペリジル）セバケート及びメチル−１，２，２，６，６−ペンタメチル−４−ピペリジルセバケートからなる立体障害アミン約５０％、主に２−（２Ｈ−ベンゾトリアゾール−２−イル）−４−メチル−６−ドデシルフェノールからなるベンゾトリアゾール型のＵＶ吸収剤約３５％及び酸化防止剤として主にＣ7〜Ｃ9−分枝鎖状アルキル−［３−（３，５−ジ−ｔ−ブチル−４−ヒドロキシフェニル）］プロピオネートからなる立体障害フェノール約１５％からなる液状の安定化剤混合物（ドイツのＢｏｄｏ Ｍｏｅｌｌｅｒ Ｃｈｅｍｉｅ ＧｍｂＨ社でＴｉｎｕｖｉｎ（登録商標）Ｂ７５として市販されている）６．０ｇと、５０℃で２４０ｍＰａ・ｓの粘度を有し、かつカール・フィッシャーによる滴定によって測定された含水率１２０ｐｐｍを有するポリプロピレングリコール−モノヒドロキシ−モノブチルエーテル１５０ｇと、約２ミリバールの絶対圧の真空中でかつ最大８０℃で脱水された、１モルのテトラブチルホスホニウムヒドロキシド（ドイツのＳｉｇｍａ−Ａｌｄｒｉｃｈ社で水中４０％の溶液として市販されている）及び１モルのビス（２，４，４−トリメチルペンチル）ホスフィン酸（ドイツのＳｉｇｍａ−Ａｌｄｒｉｃｈ社で市販されている）からなる混合物０．７５ｇと、ビス（２，４，４−トリメチルペンチル）ホスフィン酸（ドイツのＳｉｇｍａ−Ａｌｄｒｉｃｈ社で市販されている）５．０ｇを均質に混加することによって完全なものにする。最後に、該混合物を１００ミリバールの絶対圧力で５分間撹拌し、気密的に詰め替えて、貯蔵する。１日間室温で貯蔵した後に、試験１〜３を実施する。結果は、第２表に見られる。
【０１５３】
比較例３
実施例２の方法を繰り返すが、付加的になおも５．０ｇの（３−アミノプロピル）トリメトキシシラン（ドイツのＷａｃｋｅｒ Ｃｈｅｍｉｅ ＡＧ社で商品名ＧＥＮＩＯＳＩＬ（登録商標）ＧＦ９６として市販されている）を安定化剤と一緒に使用するという変更を加えた。
【０１５４】
１日間室温で貯蔵した後に、試験１〜３を実施する。結果は、第２表に見られる。
【０１５５】
比較例４
実施例２の方法を繰り返すが、付加的になおも１０．０ｇの（３−アミノプロピル）トリメトキシシラン（ドイツのＷａｃｋｅｒ Ｃｈｅｍｉｅ ＡＧ社で商品名ＧＥＮＩＯＳＩＬ（登録商標）ＧＦ９６として市販されている）を安定化剤と一緒に使用するという変更を加えた。
【０１５６】
１日間室温で貯蔵した後に、試験１〜３を実施する。結果は、第２表に見られる。
【０１５７】
第２表
【表２】
2009057563.tif 000013